(57)【特許請求の範囲】
【請求項１】
次式Ｉ：
【化１】
0004695587.tif 000026
［式中、
ｎが１を表わす場合、
Ｒ1 は、炭素原子数１ないし２５のアルキル基、炭素原子数２ないし１８のヒドロキシアルキル基、酸素原子により又は硫黄原子により中断された炭素原子数２ないし１２のアルキル基；炭素原子数３ないし１２のアルケニル基、炭素原子数５ないし８のシクロアルキル基或いは炭素原子数７ないし１２のフェニルアルキル基を表わし、
ｎが２を表わす場合、
Ｒ1 は、非置換の又は炭素原子数１ないし４のアルキル基で置換された炭素原子数２ないし１８のアルキレン基を表わし、或いは酸素原子により又は硫黄原子により中断された炭素原子数２ないし１８のアルキレン基を表わし、
Ｒ2 は、Ｒ8 −Ｒ9 −Ｓ（Ｏ）m −Ｒ10−基を表わし、
Ｒ3 及びＲ4 は、水素原子、メチル基又は、一緒になって酸素原子を表わし、
Ｒ5 は、水素原子又はメチル基を表わし、
Ｒ6 は、水素原子又はメチル基を表わし、
Ｒ7 は、水素原子、炭素原子数１ないし８のアルキル基、ヒドロキシ基、−ＣＨ2 ＣＮ基、炭素原子数１ないし１８のアルコキシ基、炭素原子数５ないし１２のシクロアルコキシ基、炭素原子数３ないし６のアルケニル基、非置換の又は１個、２個若しくは３個の炭素原子数１ないし４のアルキル基によりフェニル基が置換されたフェニルアルキル基；次式：
【化２】
0004695587.tif 000027
又は、次式：
【化３】
0004695587.tif 000028
で表わされる基を表わし、
Ｒ8 は、炭素原子数１ないし１８のアルキル基、シアノ基で置換された炭素原子数１ないし８のアルキル基；又は炭素原子数５ないし８のシクロアルキル基を表わし、
Ｒ9 は、直接結合又は次式：
【化４】
0004695587.tif 000029
（式中、Ｒ12は、硫黄原子に結合されている。）で表わされる基を表わし、
Ｒ10は、炭素原子数２ないし１８のアルキレン基、酸素原子により又は硫黄原子により中断された炭素原子数２ないし１８のアルキレン基；或いは、次式：
【化５】
0004695587.tif 000030
で表わされる基を表わし、
Ｒ11は、炭素原子数１ないし１８のアルキル基、フェニル基又は炭素原子数３ないし１７のアルケニル基を表わし、
Ｒ12は、炭素原子数１ないし８のアルキレン基を表わし、
Ｒ13は、炭素原子数１ないし４のアルキレン基を表わし、
Ｒ14は、炭素原子数１ないし４のアルキレン基を表わし、
Ｒ15は、水素原子、炭素原子数２ないし１８のアルカノイル基又はベンゾイル基を表わし、
ｍは、０、１又は２を表わし、そして
ｎは、１又は２を表わす。］
で表わされる化合物。
【請求項２】
ａ）酸化的、熱的、動的、光誘発的及び／又はオゾン誘発的分解を受け易い合成ポリマー、及び
ｂ）請求項１記載の式Ｉで表わされる化合物少なくとも１種
を含む組成物。
【請求項３】
別の添加剤として、フェノール性酸化防止剤、光安定剤、アミン型酸化防止剤、加工安定剤、溶剤、顔料、染料、充填材、流れ改良剤、分散剤、可塑化剤、加硫活性化剤、加硫促進剤、加硫剤、電荷制御剤、相溶化剤、接着促進剤、強化材、チキソトロープ剤、均展助剤及び／又は金属不活性化剤を含む、請求項２記載の組成物。
【発明の詳細な説明】
【技術分野】
【０００１】
本発明は、有機材料にグラフト化可能な新規の立体障害性アミン光安定剤、並びに酸化的、熱的、動的、光誘発的及び／又はオゾン誘発的分解を受け易い有機材料、及びそのような新規化合物及び所望により別の添加剤を含む組成物に関するものである。本発明は又、そのような新規のグラフト化可能な立体障害性アミン光安定剤を使用して酸化的、熱的、動的、光誘発的及び／オゾン誘発的分解に対して有機材料を安定化する方法、並びに前記新規な立体障害性アミン光安定剤を有機材料に、好ましくは合成ポリマーにグラフト化する方法にも関するものである。
【背景技術】
【０００２】
ポリマー及びその特性を安定化及び変性する慣用の方法は反応型押出しである。その方法においては、熱可塑性ポリマーの特性を変性するために、押出しの間にポリマーに添加剤を加える。それは、例えば、ポリマーに不飽和化合物をグラフト化することにより達成される。そのような反応型グラフト化は、不飽和化合物と遊離ラジカル形成剤としての過酸化物との併用により慣用的に行われている。ポリマーが官能性モノマー、例えば、マレイン酸無水物により変性されている場合、相溶化剤（相溶性促進剤）又は接着促進剤として使用されるコポリマーが得られる。
【０００３】
現在の方法は重大な不利点を有するが、該不利点は遊離ラジカル形成剤としての過酸化物の使用に起因する。望ましくない副反応がポリマーの加工特性に影響を与える（使用されたポリマーの種類に依存して、例えば、架橋／ゲル形成又はポリマーの分解が起こる）一方、過酸化物及び酸化物残渣の反応生成物はポリマーの長期安定性における劣化を引き起こす。更に、過酸化物の添加を伴うポリマーの加工の場合、かなりの安全上の予防措置がとられなければならない。
【０００４】
国際特許出願公開第０２／０８１４３２号パンフレットは、スルホンのスルホキシドでグラフト化されたポリマーが、酸化的、熱的、動的、光誘発的及び／オゾン誘発的分解に対し顕著な安定性を有することを開示している。
【特許文献１】国際特許出願公開第０２／０８１４３２号パンフレット
【発明の開示】
【発明が解決しようとする課題】
【０００５】
しかしながら、これらの既知のグラフト化剤は、グラフト化剤に期待される高い要件をあらゆる点で、特に、貯蔵安定性、水吸収性、加水分解に対する感度、加工の間の安定化長期安定化、色特性、揮発性、移行特性、相溶性及び特に光安定化に関し、満たさない。従って、酸化的、熱的、動的、光誘発的及び／又はオゾン誘発的分解を受け易い有機材料の為の効果的なグラフト化剤の必要性が依然としてある。
【課題を解決するための手段】
【０００６】
今や、特定な群れの新規な障害性アミン光安定剤が、有機材料のための、特に、酸化的、熱的、動的、光誘発的及び／又はオゾン誘発的分解を受け易い有機材料のための、グラフト化剤として特に良く適していることが見出された。
【０００７】
従って、本発明は、下記式Ｉ：
【化１】
0004695587.tif 000002
［式中、
ｎが１を表わす場合、
Ｒ1 は、炭素原子数１ないし２５のアルキル基、炭素原子数２ないし１８のヒドロキシアルキル基、酸素原子により又は硫黄原子により中断された炭素原子数２ないし１２のアルキル基、炭素原子数３ないし１２のアルケニル基、炭素原子数５ないし８のシクロアルキル基又は炭素原子数７ないし１２のフェニルアルキル基を表わし、
ｎが２を表わす場合、
Ｒ1 は、非置換の又は炭素原子数１ないし４のアルキル基で置換された炭素原子数２ないし１８のアルキレン基、或いは酸素原子により又は硫黄原子により中断された炭素原子数２ないし１８のアルキレン基を表わし；
Ｒ2 は、Ｒ8 −Ｒ9 −Ｓ（Ｏ）m −Ｒ10−を表わし、
Ｒ3 及びＲ4 は、水素原子、メチル基又は、一緒になって酸素原子を表わし、
Ｒ5 は、水素原子又はメチル基を表わし、
Ｒ6 は、水素原子又はメチル基を表わし、
Ｒ7 は、水素原子、炭素原子数１ないし８のアルキル基、Ｏ・、ヒドロキシ基、―ＣＨ2 ＣＮ基、炭素原子数１ないし１８のアルコキシ基、炭素原子数５ないし１２のシクロアルコキシ基、炭素原子数３ないし６のアルケニル基、非置換の又は１個、２個又は３個の炭素原子数１ないし４のアルキル基によりフェニル基が置換された炭素原子数７ないし９のフェニルアルキル基；
次式：
【化２】
0004695587.tif 000003
又は、次式：
【化３】
0004695587.tif 000004
で表わされる基を表わし、
Ｒ8 は、炭素原子数１ないし１８のアルキル基、シアノ基で置換された炭素原子数１ないし８のアルキル基、又は炭素原子数５ないし８のシクロアルキル基を表わし、
Ｒ9 は、直接結合又は次式：
【化４】
0004695587.tif 000005
（式中、Ｒ12は、硫黄原子に結合されている。）で表わされる基を表わし、
Ｒ10は、炭素原子数２ないし１８のアルキレン基、酸素原子により又は硫黄原子により中断された炭素原子数４ないし１２のアルキレン基、又は次式：
【化５】
0004695587.tif 000006
で表わされる基を表わし、
Ｒ11は、炭素原子数１ないし１８のアルキル基、フェニル基又は炭素原子数３ないし１１のアルケニル基を表わし、
Ｒ12は、炭素原子数１ないし８のアルキレン基を表わし、
Ｒ13は、炭素原子数１ないし４のアルキレン基を表わし、
Ｒ14は、炭素原子数１ないし４のアルキレン基を表わし、
Ｒ15は、水素原子、炭素原子数２ないし１８のアルカノイル基又はベンゾイル基を表わし、
ｍは、０、１又は２を表わし、及び
ｎは、１又は２を表わす。］
で表される新規な化合物に関するものである。
【０００８】
２５個までの炭素原子を含有するアルキル基は、枝分かれした又は枝分かれしていない基、例えば、メチル基、エチル基、プロピル基、イソプロピル基、ｎ−ブチル基、第二ブチル基、イソブチル基、第三ブチル基、２−エチルブチル基、ｎ−ペンチル基、イソペンチル基、１−メチルペンチル基、１, ３−ジメチルブチル基、ｎ−へキシル基、１−メチルヘキシル基、ｎ−ペプチル基、イソヘプチル基、１, １, ３, ３−テトラメチルブチル基、１−メチルペプチル基、３−メチルペプチル基、ｎ−オクチル基、イソオクチル基、２−エチルヘキシル基、１, １, ３−トリメチルヘキシル基、１, １, ３, ３−テトラメチルペンチル基、ｎ−ノニル基、第三ノニル基、デシル基、ウンデシル基、１−メチルウンデシル基、ｎ−ドデシル基、第三ドデシル基、１, １, ３, ３, ５, ５−ヘキサメチルヘキシル基、トリデシル基、テトラデシル基、ペンタデシル基、ヘキサデシル基、ヘプタデシル基、オクタデシル基又はエイコシル基である。
【０００９】
２個ないし１８個の炭素原子を含有するヒドロキシアルキル基は、好ましくは１ないし３個の、特に１個又は２個のヒドロキシ基を含有する枝分かれした又は枝分かれしていない基であり、例えば、ヒドロキシエチル基、３−ヒドロキシプロピル基、２−ヒドロキシプロピル基、４−ヒドロキシブチル基、３−ヒドロキシブチル基、２−ヒドロキシブチル基、５−ヒドロキシペンチル基、４−ヒドロキシペンチル基、３−ヒドロキシペンチル基、２−ヒドロキシペンチル基、６−ヒドロキシヘキシル基、５−ヒドロキシヘキシル基、４−ヒドロキシヘキシル基、３−ヒドロキシヘキシル基、２−ヒドロキシヘキシル基、７−ヒドロキシヘプチル基、６−ヒドロキシヘプチル基、５−ヒドロキシヘプチル基、４−ヒドロキシヘプチル基、３−ヒドロキシヘプチル基、２−ヒドロキシヘプチル基、８−ヒドロキシオクチル基、７−ヒドロキシオクチル基、６−ヒドロキシオクチル基、５−ヒドロキシオクチル基、４−ヒドロキシオクチル基、３−ヒドロキシオクチル基、２−ヒドロキシオクチル基、９−ヒドロキシノニル基、１０−ヒドロキシデシル基、１１−ヒドロキシウンデシル基、１２−ヒドロキシドデシル基、１３−ヒドロキシトリデシル基、１４−ヒドロキシテトラデシル基、１５−ヒドロキシペンタデシル基、１６−ヒドロキシヘキサデシル基、１７−ヒドロキシペンタデシル基、１８−ヒドロキシオクタデシル基又は２０
−ヒドロキシエイコシル基である。Ｒ1 の好ましい意味は、炭素原子数２ないし１２のヒドロキシアルキル基、特に炭素原子数２ないし８のヒドロキシアルキル機、例えばヒドロキシエチル基である。
【００１０】
酸素原子により又は硫黄原子により中断された炭素原子数２ないし１２のアルキル基は、例えば、ＣＨ3 −Ｏ−ＣＨ2 −基、ＣＨ3 ＣＨ2 −Ｏ−ＣＨ2 ＣＨ2 −基、ＣＨ3 −Ｓ−ＣＨ2 −基、ＣＨ3 ＣＨ2 −Ｓ−ＣＨ2 ＣＨ2 −基、ＣＨ3 −Ｏ−ＣＨ2 ＣＨ2 −Ｏ−ＣＨ2 −基、ＣＨ3 ＣＨ2 −Ｏ−ＣＨ2 ＣＨ2 −Ｏ−ＣＨ2 ＣＨ2 −基、ＣＨ3 −（Ｏ−ＣＨ2 ＣＨ2 −）2 Ｏ−ＣＨ2 −基、ＣＨ3 ＣＨ2 −（Ｏ−ＣＨ2 ＣＨ2 −）2 Ｏ−ＣＨ2 ＣＨ2 −基、ＣＨ3 −（Ｏ−ＣＨ2 ＣＨ2 −）3 Ｏ−ＣＨ2 −基、ＣＨ3 −（Ｏ−ＣＨ2 ＣＨ2 −）4 −Ｏ−ＣＨ2 −基又はＣＨ3 ＣＨ2 −（Ｏ−ＣＨ2 ＣＨ2 −）4 Ｏ−ＣＨ2 ＣＨ2 −基である。
【００１１】
３個ないし１２個の炭素原子を含有するアルキル基は、枝分かれした又は枝分かれしていない基であり、例えばプロペニル基、２−ブテニル基、３−ブテニル基、イソブテニル基、ｎ−２, ４−ペンタジエニル基、３−メチル−２−ブテニル基、ｎ−２−オクテニル基、ｎ−２−ドデセニル基又はイソドデセニル基である。
【００１２】
炭素原子数５ないし８のシクロアルキル基は、例えば、シクロペンチル基、シクロヘキシル基、シクロへプチル基又はシクロオクチル基である。シクロヘキシル基が好ましい。
【００１３】
炭素原子数７ないし１２のフェニルアルキル基は、例えば、ベンジル基、α−メチルベンジル基、α, α−ジメチルベンジル基、２−フェニルエチル基、３−フェニルプロピル基、４−フェニルブチル基、５−フェニルペンチル基又は６−フェニルヘキシル基である。ベンジル基が好ましい。
【００１４】
好ましくは１個ないし３個の、特に１個ないし２個の枝分かれした又は枝分かれしていないアルキル基を含有する非置換のもしくは炭素原子数１ないし４のアルキル基で置換された炭素原子数１ないし１８のアルキレン基は、枝分かれした又は枝分かれしていない基であり、例えばメチレン基、エチレン基、プロピレン基、トリメチレン基、テトラメチレン基、ペンタメチレン基、ヘキサメチレン基、ヘプタメチレン基、オクタメチレン基、デカメチレン基、ドデカメチレン基又はオクタデカメチレン基である。
【００１５】
酸素原子により又は硫黄原子により中断された炭素原子数２ないし１８のアルキレン基は、例えば、−ＣＨ2 −Ｏ−ＣＨ2 −基、−ＣＨ2 ＣＨ2 −Ｏ−ＣＨ2 ＣＨ2 −基、−ＣＨ2 −Ｓ−ＣＨ2 −基、−ＣＨ2 ＣＨ2 −Ｓ−ＣＨ2 ＣＨ2 −基、−ＣＨ2 −Ｏ−ＣＨ2 ＣＨ2 −Ｏ−ＣＨ2 −基、−ＣＨ2 ＣＨ2 −Ｏ−ＣＨ2 ＣＨ2 −Ｏ−ＣＨ2 ＣＨ2 −基、−ＣＨ2 −（Ｏ−ＣＨ2 ＣＨ2 −）2 Ｏ−ＣＨ2 −基、−ＣＨ2 ＣＨ2 −（Ｏ−ＣＨ2 ＣＨ2 −）2 Ｏ−ＣＨ2 ＣＨ2 −基、−ＣＨ2 −（Ｏ−ＣＨ2 ＣＨ2 −）3 Ｏ−ＣＨ2 −基、−ＣＨ2 −（Ｏ−ＣＨ2 ＣＨ2 −）4 Ｏ−ＣＨ2 −基又は−ＣＨ2 ＣＨ2 −（Ｏ−ＣＨ2 ＣＨ2 −）4 Ｏ−ＣＨ2 ＣＨ2 −基である。
【００１６】
１８個までの炭素原子を含有するアルコキシ基は、枝分かれした又は枝分かれしていない基であり、例えばメトキシ基、エトキシ基、プロポキシ基、イソプロポキシ基、ｎ−ブトキシ基、イソブトキシ基、ペンチルオキシ基、イソペンチルオキシ基、ヘキシルオキシ基、ヘプチルオキシ基、オクチルオキシ基、デシルオキシ基、テトラデシルオキシ基、ヘキサデシルオキシ基又はオクタデシルオキシ基である。１個ないし１２個の、特に１個ないし８個の、例えば１個ないし６個の炭素原子を含有するアルコキシ基が好ましい。
【００１７】
炭素原子数５ないし１２のシクロアルコキシ基は、例えば、シクロペンチルオキシ基、
シウロヘキシルオキシ基、シクロヘプチルオキシ基、シクロオクチルオキシ基、シクロノニルオキシ基、シクロデシルオキシ基、シクロウンデシルオキシ基又はシクロドデシルオキシ基である。シクロヘキシルオキシ基が好ましい。
【００１８】
シアノ基で置換された炭素原子数１ないし８のアルキル基は、好ましくは１個ないし３個、特に１個ないし２個のシアノ基を含有する枝分かれした又は枝分かれしていない基であり、例えばシアノエチル基、３−シアノプロピル基、２−シアノプロピル基、４−シアノブチル基、３−シアノブチル基、２−シアノブチル基、５−シアノペンチル基、４−シアノペンチル基、３−シアノペンチル基、２−シアノペンチル基、６−シアノヘキシル基、５−シアノヘキシル基、４−シアノヘキシル基、３−シアノヘキシル基、２−シアノヘキシル基、７−シアノヘプチル基、６−シアノヘプチル基、５−シアノヘプチル基、４−シアノヘプチル基、３−シアノヘプチル基、２−シアノヘプチル基、８−シアノオクチル基、７−シアノオクチル基、６−シアノオクチル基、５−シアノオクチル基、４−シアノオクチル基、３−シアノオクチル基又は２−シアノオクチル基である。
【００１９】
２個ないし１８個の炭素原子を含有するアルカノイル基は、枝分かれした又は枝分かれしていない基であり、例えばアセチル基、プロピオニル基、ブタノイル基、ペンタノイル基、ヘキサノイル基、ヘプタノイル基、オクタノイル基、ノナノイル基、デカノイル基、ウンデカノイル基、ドデカノイル基、トリデカノイル基、テトラデカノイル基、ペンタデカノイル基、ヘキサデカノイル基、ヘプタデカノイル基又はオクタデカノイル基である。
【００２０】
興味のあるものは、式Ｉで表される化合物であって、式中、
ｎが１を表わす場合、
Ｒ1 は、炭素原子数１ないし１８のアルキル基、炭素原子数２ないし１２のヒドロキシアルキル基、酸素原子により又は硫黄原子により中断された炭素原子数４ないし８のアルキル基、炭素原子数３ないし８のアルケニル基、炭素原子数５ないし７のシクロアルキル基又はベンジル基を表わし、
ｎが２を表わす場合、
Ｒ1 は、非置換の又は炭素原子数１ないし４のアルキル基で置換された炭素原子数２ないし１２のアルキレン基、又は酸素原子により又は硫黄原子により中断された炭素原子数４ないし１２のアルキレン基を表わし；
Ｒ2 は、Ｒ8 −Ｒ9 −Ｓ（Ｏ）m −Ｒ10−を表わし、
Ｒ3 及びＲ4 は、水素原子又は、一緒になって酸素原子を表わし、
Ｒ5 及びＲ6 は、水素原子を表わし、
Ｒ7 は、水素原子、炭素原子数１ないし８のアルキル基、Ｏ・、ヒドロキシ基、−ＣＨ2 ＣＮ、炭素原子数１ないし１２のアルコキシ基、炭素原子数５ないし７のシクロアルコキシ基、炭素原子数３ないし６のアルケニル基、ベンジル基、次式：
【化６】
0004695587.tif 000007
又は、次式：
【化７】
0004695587.tif 000008
で表わされる基を表わし、
Ｒ8 は、炭素原子数４ないし１８のアルキル基、シアノ基で置換された炭素原子数１ないし８のアルキル基、又は炭素原子数５ないし７のシクロアルキル基を表わし、
Ｒ9 は、直接結合又は次式：
【化８】
0004695587.tif 000009
（式中、Ｒ12は、硫黄原子に結合されている。）で表わされる基を表わし、
Ｒ10は、炭素原子数２ないし１２のアルキレン基、酸素原子により又は硫黄原子により中断された炭素原子数４ないし１２のアルキレン基、或いは次式：
【化９】
0004695587.tif 000010
で表わされる基を表わし、
Ｒ11は、炭素原子数１ないし１２のアルキル基、フェニル基又は炭素原子数３ないし１１のアルケニル基を表わし、
Ｒ12は、炭素原子数１ないし４のアルキレン基を表わし、
Ｒ13は、炭素原子数１ないし３のアルキレン基を表わし、
Ｒ14は、炭素原子数１ないし３のアルキレン基を表わし、
Ｒ15は、水素原子、炭素原子数２ないし１２のアルカノイル基又はベンゾイル基を表わし、
ｍは、０、１又は２を表わし、及び
ｎは、１又は２を表わすものである。
【００２１】
式中、ｍが０又は１を表わす、式Ｉで表される化合物が好ましい。
【００２２】
式中、Ｒ3 ，Ｒ4 ，Ｒ5 及びＲ6 が水素原子を表わす、式Ｉで表される化合物が又好ましい。
【００２３】
更に好ましい式Ｉで表される化合物は、式中、
ｎが１を表わす場合、
Ｒ1 は、炭素原子数２ないし１２のアルキル基、炭素原子数２ないし８のヒドロキシアルキル基、酸素原子により中断された炭素原子数４ないし８のアルキル基、シクロヘキシル基又はベンジル基を表わし、
ｎが２を表わす場合、
Ｒ1 は、炭素原子数３ないし８のアルキレン基、又は酸素原子により中断された炭素原子数４ないし８のアルキレン基を表わし；
Ｒ2 は、Ｒ8 −Ｒ9 −Ｓ（Ｏ）m −Ｒ10−を表わし、
Ｒ3 、Ｒ4 、Ｒ5 及びＲ6 は、水素原子を表わし、
Ｒ7 は、水素原子、炭素原子数１ないし４のアルキル基、炭素原子数１ないし８のアルコキシ基、シクロヘキソキシ基、ベンジル基、次式：
【化１０】
0004695587.tif 000011
又は、次式：
【化１１】
0004695587.tif 000012
で表わされる基を表わし、
Ｒ8 は、炭素原子数４ないし１４のアルキル基又はシクロヘキシル基を表わし、
Ｒ9 は、直接結合又は次式：    
【化１２】
0004695587.tif 000013
（式中、Ｒ12は硫黄原子に結合されている。）で表わされる基を表わし、
Ｒ10は、炭素原子数２ないし８のアルキレン基、酸素原子により中断された炭素原子数４ないし８のアルキレン基、又は次式：
【化１３】
0004695587.tif 000014
で表わされる基を表わし、
Ｒ11は、炭素原子数１ないし８のアルキル基又は炭素原子数３ないし８のアルケニル基を表わし、
Ｒ12は、炭素原子数１ないし４のアルキレン基を表わし、
Ｒ13及びＲ14は、メチレン基を表わし、
Ｒ15は、水素原子、炭素原子数２ないし４のアルカノイル基又はベンゾイル基を表わし、
ｍは、０、１又は２を表わし、及び
ｎは、１又は２を表わすものである。
【００２４】
特に興味のある式Ｉで表される化合物は、式中、
ｎが１を表わす場合、
Ｒ1 は、炭素原子数３ないし５のアルキル基を表わし、
ｎが２を表わす場合、
Ｒ1 は、炭素原子数５ないし７のアルキレン基を表わし；
Ｒ2 は、Ｒ8 −Ｒ9 −Ｓ（Ｏ）m −Ｒ10−を表わし、
Ｒ3 、Ｒ4 、Ｒ5 及びＲ6 は、水素原子を表わし、
Ｒ7 は、水素原子又はメチル基を表わし、
Ｒ8 は、炭素原子数６ないし１４のアルキル基を表わし、
Ｒ9 は、直接結合又は次式：
【化１４】
0004695587.tif 000015
（式中、Ｒ12は硫黄原子に結合している。）で表わされる基を表わし、
Ｒ10は、炭素原子数２ないし４のアルキレン基又は次式：
【化１５】
0004695587.tif 000016
で表わされる基を表わし、
Ｒ12は、メチレン基又はエチレン基を表わし、
Ｒ13及びＲ14は、メチレン基を表わし、
Ｒ15は、水素原子を表わし、
ｍは、０、１又は２を表わし、及び
ｎは、１又は２を表わすものである。
【００２５】
式Ｉで表わされる化合物はそれ自体既知の方法で製造できる。式Ｉで表わされる化合物の好ましい製造方法は、塩基の存在下、式Ｉａ：
【化１６】
0004695587.tif 000017
（式中、Ｒ1 、Ｒ3 、Ｒ4 、Ｒ5 、Ｒ6 、Ｒ7 及びｎは上記で定義された通りのものを表わす。）で表わされる既知の化合物の、式Ｉｂ：  
Ｒ8 −Ｒ9 −Ｓ（Ｏ）m −Ｒ10−Ｘ          （Ｉｂ）
（式中、Ｒ8 、Ｒ9 、Ｒ10及びｍは、上記で定義されたとおりのものを表わし、及びＸは、ハロゲン原子、好ましくは塩素原子、臭素原子又は沃素原子を表わす。）
で表わされる化合物を使用したアルキル化を含む。
【００２６】
式Ｉで表わされる化合物は、酸化的、熱的、動的、光誘発的及び／又はオゾン誘発性劣化に対する有機材料の安定化に適している。それらの、有機材料の安定化における光安定剤としての優れた作用に特に注目されたい。
【００２７】
そのような材料の説明的な例は、以下の通りである。
１．モノオレフィン及びジオレフィンのポリマー、例えばポリプロピレン、ポリイソブチレン、ポリブテ−１−エン、ポリ−４−メチルペンテ−１−エン、ポリビニルシクロヘキサン、ポリイソプレン又はポリブタジエン、及び又シクロオレフィン、例えばシクロペンテン又はノルボルネンのポリマー；及び又ポリエチレン（所望により架橋され得る）、例えば高密度ポリエチレン（ＨＤＰＥ）、高分子量の高密度ポリエチレン（ＨＤＰＥ−ＨＭＷ）、超高分子量の高密度ポリエチレン（ＨＤＰＥ−ＵＨＭＷ）、中密度ポリエチレン（ＭＤＰＥ）、低密度ポリエチレン（ＬＤＰＥ）、及び線状低密度ポリエチレン（ＬＬＤＰＥ）、（ＶＬＤＰＥ）及び（ＵＬＤＰＥ）。
ポリオレフィン、即ち前段落において例示されたモノオレフィンのポリマー、特に、ポリエチレン及びポリプロピレンは、異なった、及び特に以下の方法によって製造され得る。
ａ）ラジカル重合（通常、高圧下及び高温で）。
ｂ）触媒を使用して。前記触媒は、通常一種以上の周期表のＩＶｂ、Ｖｂ、ＶＩｂ又はＶＩＩＩ群の金属原子を含む。これらの金属原子は通常１個以上の、π−又はσ−配位され得るオキシド、ハライド、アルコレート、エステル、エーテル、アミン、アルキル、アルケニル及び／又はアリールのような配位子を有する。これらの金属錯体は遊離状態であり得るか、或いは、例えば活性化塩化マグネシウム、塩化チタン（ＩＩＩ）、酸化アルミニウム又は酸化ケイ素のようなキャリア上に固定され得る。これらの触媒は重合媒体中に可溶又は不溶であり得る。触媒は重合において単独で作用し得るか、又は例えば金属アルキル、金属ヒドライド、金属アルキルハライド、金属アルキルオキシド又は金属アルキルオキサンのような更なる活性化剤が使用され得、該金属原子は周期表のＩａ、ＩＩａ及び／
又はＩＩＩａ群の元素である。活性化剤は、例えば更なるエステル、エーテル、アミン又はシリルエーテル基を用いて変性され得る。これらの触媒系は通常、フィリップス（Ｐｈｉｌｌｉｐｓ）、スタンダード  オイル  インディアナ（Ｓｔａｎｄａｒｄ  Ｏｉｌ  Ｉｎｄｉａｎａ）、チグラー（−ナッタ）（Ｚｉｅｇｌｅｒ（−Ｎａｔｔａ））、ＴＮＺ（デュポン（ＤｕＰｏｎｔ））、メタロセン又はシングルサイト触媒（Ｓｉｎｇｌｅ  Ｓｉｔｅ  Ｃａｔａｌｙｓｔ）（ＳＳＣ）と命名される。
【００２８】
２．１）に記載されたポリマーの混合物、例えばポリプロピレンとポリイソブチレンとの混合物、ポリプロピレンとポリエチレンとの混合物（例えばＰＰ／ＨＤＰＥ、ＰＰ／ＬＤＰＥ）及び異なるタイプのポリエチレンの混合物（例えばＬＤＰＥ／ＨＤＰＥ）。
【００２９】
３．モノオレフィン及びジオレフィンの相互又は他のビニルモノマーとのコポリマー、例えばエチレン／プロピレンコポリマー、線状低密度ポリエチレン（ＬＬＤＰＥ）及びそれらと低密度ポリエチレン（ＬＤＰＥ）との混合物、プロピレン／ブテン−１コポリマー、プロピレン／イソブチレンコポリマー、エチレン／ブテン−１コポリマー、エチレン／ヘキセンコポリマー、エチレン／メチルペンテンコポリマー、エチレン／ヘプテンコポリマー、エチレン／オクテンコポリマー、エチレン／ビニルシクロヘキサンコポリマー、エチレン／シクロオレフィンコポリマー、例えば、エチレン／ノボルネン（ＣＯＣ）、エチレン／１−オレフィンコポリマー（ここで、１−オレフィンは、現場で生成される。）、プロピレン／ブタジエンコポリマー、イソブチレン／イソプレンコポリマー、エチレン／ビニルシクロヘキセンコポリマー、エチレン／アルキルアクリレートコポリマー、エチレン／アルキルメタクリレートコポリマー、エチレン／酢酸ビニルコポリマー、エチレン／アクリル酸コポリマー及びそれらの塩（アイオノマー）並びにエチレンとプロピレン及びヘキサジエン、ジシクロペンタジエン又はエチリデン−ノルボルネンのようなジエンとのターポリマー、及びそのようなコポリマー相互及び１）に記載されたポリマーとの混合物、例えばポリプロピレン−エチレン／プロピレンコポリマー、ＬＤＰＥ−エチレン／酢酸ビニルコポリマー、ＬＤＰＥ−エチレン／アクリル酸コポリマー、ＬＬＤＰＥ−エチレン／酢酸ビニルコポリマー、ＬＬＤＰＥ―エチレン／アクリル酸コポリマー、及び交互又はランダムに構築されたポリアルキレン−一酸化炭素コポリマー及びそれらと例えばポリアミドのような他のポリマーとの混合物。
【００３０】
４．炭化水素樹脂（例えば炭素原子数５ないし９）であって、それらの水素化変性物（例えば粘着付与剤樹脂）を含むもの、及びポリアルキレン及び澱粉の混合物。
１．）ないし４．）のホモポリマー及びコポリマーは、シンジオタクチック、アイソタクチック、セミ−アイソタクチック又はアタクチック立体構造を有し得、アタクチックポリマーが好ましい。ステレオブロックポリマーもまた含まれる。
【００３１】
５．ポリスチレン、ポリ（ｐ−メチルスチレン）、ポリ（α−メチルスチレン）。
【００３２】
６．例えば、スチレン、α−メチルスチレン、ビニルトルエンの全ての異性体、例えばｐ−ビニルトルエン、エチルスチレン、プロピルスチレン、ビニルビフェニル、ビニルナフタレン、ビニルアントラセンの全ての異性体、及びそれらの混合物を含む芳香族ビニルモノマーから誘導された芳香族ホモポリマー及びコポリマー。ホモポリマー及びコポリマーはシンジオタクチック、アイソタクチック、セミ−アイソタクチック又はアタクチック立体構造を有し得、アタクチックポリマーが好ましい。ステレオブロックポリマーがまた含まれる。
【００３３】
６ａ．エチレン、プロピレン、ジエン、ニトリル、酸、無水マレイン酸、マレイン酸アミド、酢酸ビニル、塩化ビニル及びそのアクリル誘導体及び混合物から選択される上述された芳香族ビニルモノマー及びコモノマーを含むコポリマー、例えば、スチレン／ブタジエ
ン、スチレン／アクリロニトリル、スチレン／エチレン（共重合体）、スチレン／アルキルメタクリレート、スチレン／ブタジエン／アルキルアクリレート及びスチレン／ブタジエン／アルキルメタクリレート、スチレン／マレイン酸無水物、スチレン／アクリロニトリル／メチルアクリレート；スチレンコポリマー及び他のポリマー、例えばポリアクリレート、ジエンポリマー又はエチレン／プロピレン／ジエンターポリマーの高耐衝撃性の混合物；及びスチレン／ブタジエン／スチレン、スチレン／イソプレン／スチレン、スチレン／エチレン−ブチレン／スチレン又はスチレン／エチレン−プロピレン／スチレンのようなスチレンのブロックコポリマー。
【００３４】
６ｂ．  ６．）で言及されたポリマーの水素化から誘導された水素化芳香族ポリマー、特に、アタクチックポリスチレンを水素化することにより製造されるポリシクロヘキシルエチレン（ＰＣＨＥ）を含み、それはしばしばポリビニルシクロヘキサン（ＰＶＣＨ）として言及される。
【００３５】
６ｃ．  ６ａ．）で言及されたポリマーの水素化から誘導された水素化芳香族ポリマー。
ホモポリマー及びコポリマーはシンジオタクチック、アイソタクチック、セミ−アイソタクチック又はアタクチック立体構造を有し得、アタクチックポリマーが好ましい。ステレオブロックポリマーがまた含まれる。
【００３６】
７．芳香族ビニルモノマーのグラフトコポリマー、例えばポリブタジエンにスチレン、ポリブタジエン／スチレン又はポリブタジエン／アクリロニトリルコポリマーにスチレン；ポリブタジエンにスチレン及びアクリロニトリル（又はメタクリロニトリル）；ポリブタジエンにスチレン、アクリロニトリル及びメチルメタクリレート；ポリブタジエンにスチレン及びマレイン酸無水物；ポリブタジエンにスチレン、アクリロニトリル及びマレイン酸無水物又はマレイン酸イミド；ポリブタジエンにスチレン及びマレン酸イミド；ポリブタジエンにスチレン及びアルキルアクリレート又はアルキルメタクリレート；エチレン／プロピレン／ジエンターポリマーにスチレン及びアクリロニトリル；ポリアルキルアクリレート又はポリアルキルメタクリレートにスチレン及びアクリロニトリル；アクリレート／ブタジエンコポリマーにスチレン及びアクリロニトリル、並びにそれらの６）に列挙されたコポリマーとの混合物、例えば、いわゆるＡＢＳ、ＭＢＳ、ＡＳＡ又はＡＥＳポリマーとして既知であるコポリマー混合物。
【００３７】
８．ハロゲン含有ポリマー、例えば、ポリクロロプレン、塩化ゴム、イソブチレン／イソプレンの塩化及び臭化コポリマー（ハロブチルゴム）、塩化又はスルホ塩化ポリエチレン、エチレン及び塩化エチレンのコポリマー、エピクロロヒドリンホモ−及びコポリマー、とりわけハロゲン含有ビニル化合物のポリマー、例えばポリ塩化ビニル、ポリ塩化ビニリデン、ポリフッ化ビニル、ボリフッ化ビニリデンならびに塩化ビニル／塩化ビニリデン、塩化ビニル／酢酸ビニル又は塩化ビニリデン／酢酸ビニルのようなそれらのコボリマー。
【００３８】
９．α，β−不飽和酸から誘導されたポリマー及びポリアクリレート及びポリメタクリレートのようなその誘導体；ブチルアクリレートで耐衝撃改善されたポリメチルメタクリレート、ポリアクリルアミド及びポリアクリロニトリル。
【００３９】
１０．９）で言及されたモノマーの互いの又は他の不飽和モノマーとのコポリマー、例えばアクリロニトリル／ブタジエンコポリマー、アクリロニトリル／アルキルアクリレートコポリマー、アクリロニトリル／アルコキシアルキルアクリレートコポリマー、アクリロニトリル／ビニルハライドコポリマー又はアクリロニトリル／アルキルメタクリレート／ブタジエンターポリマー。
【００４０】
１１．不飽和アルコール及びアミンから誘導されたポリマー又はそれらのアシル誘導体又
はアセタール、例えばポリビニルアルコール、ポリ酢酸ビニル、ポリビニルステアレート、ポリビニルベンゾエート、ポリビニルマレエート、ポリビニルブチラール、ポリアリルフタレート又はポリアリルメラミン；ならびに上記１）で言及されたオレフィンとそれらのコポリマー。
【００４１】
１２．ポリアルキレングリコール、ボリエチレンオキシド、ポリプロピレンオキシド又はビスグリシジルエーテルとそれらのコポリマーのような環式エーテルのホモポリマー及びコポリマー。
【００４２】
１３．ポリオキシメチレンのようなポリアセタール、及びコモノマー、例えばエチレンオキシドを含むポリオキシメチレン；熱可塑性ポリウレタン、アクリレート又はＭＢＳで変性されたポリアセタール。
【００４３】
１４．ポリフェニレンオキシド及びスルフィド、及びそれらのスチレンポリマー又はポリアミドとの混合物。
【００４４】
１５．一方はヒドロキシル基末端を有するポリエーテル、ポリエステル及びポリブタジエンと、他方は脂肪族又は芳香族のポリイソシアネートから誘導されたポリウレタン、ならびにそれらの初期生成物。
【００４５】
１６．ジアミシとジカルボン酸から及び／又はアミノカルボン酸又は対応するラクタムから誘導されたポリアミド及びコポリアミド、例えばポリアミド４、ポリアミド６、ポリアミド６／６、６／１０、６／９、６／１２、４／６、１２／１２、ポリアミド１１、ポリアミド１２、ｍ−キシレン、ジアミン及びアジピン酸から誘導された芳香族ポリアミド；へキサメチレンジアミン及びイソフタル酸及び／又はテレフタル酸から及び変性剤としてのエラストマーを用いて又は用いずに調製されたポリアミド、例えばポリ−２，４，４−トリメチルヘキサメチレンテレフタルアミド又はポリ−ｍ−フェニレンイソフタルアミド：及び上述されたポリアミドとポリオレフィン、オレフィンコポリマー、アイオノマー又は化学的に結合されたか又はグラフトされたエラストマーとの；又は例えばポリエチレングリコール、ポリプロピレングリコール又はポリテトラメチレングリコールのようなポリエーテルとのブロックコポリマー；ならびにＥＰＤＭ又はＡＢＳで変性されたポリアミド又はコポリアミド；及び加工の間に縮合されたポリアミド（ＲＩＭポリアミド系）。
【００４６】
１７．ポリ尿素、ポリイミド、ボリアミドイミド、ポリエーテルイミド、ポリエステルイミド、ポリヒダントイン及びポリベンズイミダゾール。
【００４７】
１８．ジカルボン酸とジアルコールから及び／又はヒドロキシカルボン酸又は対応するラクトンから誘導されたポリエステル、例えばポリエチレンテレフタレート、ポリブチレンテレフタレート、ポリ−１，４−ジメチロールシクロヘキサンテレフタレート、ポリアルキレンナフタレート（ＰＡＮ）及びポリヒドロキシベンゾエート、及び又ヒドロキシル末端ポリエーテルから誘導されたブロックポリエーテルエステル；及びまたポリカーボネート又はＭＢＳで変性されたポリエステル。
【００４８】
１９．ポリカーボネート及びポリエステルカーボネート。
【００４９】
２０．ポリケトン。
【００５０】
２１．ポリスルホン、ポリエーテルスルホン及びポリエーテルケトン。
【００５１】
２２．フェノール−ホルムアルデヒド樹脂、尿素−ホルムアルデヒド樹脂及びメラミン−
ホルムアルデヒド樹脂のような、一方はアルデヒド、他方はフェノール、尿素及びメラミンから誘導された架橋ポリマー。
【００５２】
２３．乾性及び非乾性アルキド樹脂。
【００５３】
２４．飽和及び不飽和ジカルボン酸と、架橋剤としての多価アルコール及びビニル化合物とのコポリエステルから誘導される不飽和ポリエステル樹脂、及びまたその低易燃性のハロゲン含有変性体。
【００５４】
２５．置換されたアクリル酸エステルから誘導された架橋性アクリル樹脂、例えばエポキシアクリレート、ウレタンアクリレート又はポリエステルアクリレート。
【００５５】
２６．メラミン樹脂、尿素樹脂、イソシアネート、イソシアヌレート、ポリイソシアネート又はエポキシ樹脂で架橋されたアルキド樹脂、ポリエステル樹脂及びアクリレート樹脂。
【００５６】
２７．酸無水物又はアミンのような慣用の硬化剤により、又は促進剤を伴って又は伴わずに架橋された、脂肪族、脂環式、複素環式又は芳香族グリシジル化合物から誘導される架橋されたエポキシ樹脂、例えばビスフェノールＡのジグリシジルエーテル生成物、ビスフェノールＦのジグリシジルエーテル生成物。
【００５７】
２８．セルロース、天然ゴム、ゼラチンのような天然ポリマー、及び酢酸セルロース、プロピオン酸セルロース及び酪酸セルロースのようなポリマー同族的に化学的に変成されたそれらの誘導体、及びメチルセルロースのようなセルロースエーテル、及び又コロフォニル樹脂及び誘導体。。
【００５８】
２９．前述されたポリマーの混合物（ポリブレンド）、例えばＰＰ／ＥＰＤＭ、ポリアミド／ＥＰＤＭ又はＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ６．６及びコポリマー、ＰＡ／ＨＤＰＥ、ＰＡ／ＰＰ、ＰＡ／ＰＰＯ、ＰＢＴ／ＰＣ／ＡＢＳ又はＰＢＴ／ＰＥＴ／ＰＣ。
【００５９】
３０．純粋なモノマー状化合物の天然及び合成有機物質、又はそれらの混合物、例えば鉱油、動物又は植物脂肪、油及びワックス、合成エステル（例えば、フタレート、アジペート、ホスフェート又はトリメリテート）に基づく油、ワックス及び脂肪、及び、例えばスピンーコーティング製剤として使用されるような合成エステルと鉱油のあらゆる質量割合での混合物、及びそれらの水性エマルジョン。
【００６０】
３１．天然及び合成ゴムの水性エマルジョン、例えば、天然ゴムラテックス又はカルボキシル化スチレン／ブタジエンコポリマーのラテックス。
【００６１】
従って、本発明の更なる目的は、ａ）酸化的、熱的、動的、光誘発的及びオゾン誘発性分解を受け易い有機材料、及びｂ）式Ｉで表わされる化合物少なくとも１種を含む組成物である。
【００６２】
好ましい有機材料は、天然、半合成又は合成ポリマー、例えば、ポリオレフィン、スチレンコポリマー及びエラストマーである。
【００６３】
特に好ましいポリオレフィンは、ポリエチレン及びポリプロピレンである。
【００６４】
エラストマーとは、低応力下のかなりの変形後、室温で急速に実質的に元の形態に戻ることの出来る巨大分子材料であると理解される。ハンス−ゲオルグエリアス（Ｈａｎｓ−Ｇｅｏｒｇ  Ｅｌｉａｓ）「ポリマー科学概論（Ａｎ  Ｉｎｔｒｏｄｕｃｔｉｏｎ  ｔｏ
Ｐｏｌｙｍｅｒ  Ｓｃｉｅｎｅ）」第１２章、「エラストマー」、３８８−３９３頁、１９９７年、ファオツェーハー  フェルラークスゲゼルシャフト  エムベーハー（ＶＣＨ
Ｖｅｒｌａｇｓｇｅｓｅｌｌｓｃｈａｆｔ  ｍｂＨ）、ヴァインハイム、ドイツ国、又は「ウルマン工業化学大辞典（Ｕｌｌｍａｎｎ‘ｓ  Ｅｎｃｕｃｌｏｐｅｄｉａ  ｏｆ  ＩｎｄｕｓｔｒｉａｌＣｈｅｍｉｓｔｒｙ）」、完全改訂版、Ａ２３巻、２２１−４４０頁（１９９３年）も参照。
【００６５】
式Ｉで表わされる化合物は、グラフト化される有機材料の質量に基づき、０. ０１％ないし１０％、例えば、０. １％ないし５％、好ましくは０. ５％ないし３. ０％、の量でグラフト化される有機材料に加えられる。
【００６６】
グラフト化されていない又はグラフト化された有機材料は、成分（ａ）及び（ｂ）に加えて、別の添加剤、例えば以下のものを含み得る。
【００６７】
１．酸化防止剤
【００６８】
１．１．アルキル化モノフェノール
例えば２，６−ジ第三ブチル−４−メチルフェノール、２−第三ブチル−４，６−ジメチルフェノール、２，６−ジ第三ブチル−４−エチルフェノール、２，６−ジ第三ブチル−４−ｎ−ブチルフェノール、２，６−ジ第三ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ第三ブチル−４−メトキシメチルフェノール、直鎖状ノニルフェノール又は側鎖が分岐しているノニルフェノール、例えば２，６−ジノニル−４−メチルフェノール、２，４−ジメチル−６−（１’−メチルウンデシ−１’−イル）フェノール、２，４−ジメチル−６−（１’−メチルヘプタデシ−１’−イル）フェノール、２，４−ジメチル−６−（１’−メチルトリデシ−１’−イル）フェノール及びそれらの混合物。
【００６９】
１．２．アルキルチオメチルフェノール
例えば２，４−ジオクチルチオメチル−６−第三ブチルフェノール、２，４−ジオクチルチオメチル−６−メチルフェノール、２，４−ジオクチルチオメチル−６−エチルフェノール、２，６−ジドデシルチオメチル−４−ノニルフェノール。
【００７０】
１．３．ヒドロキノン及びアルキル化ヒドロキノン
例えば２，６−ジ第三ブチル−４−メトキシフェノール、２，５−ジ第三ブチルヒドロキノン、２，５−ジ第三アミルヒドロキノン、２，６−ジフェニル−４−オクタデシルオキシフェノール、２，６−ジ第三ブチルヒドロキノン、２，５−ジ第三ブチル−４−ヒドロキシアニソール、３，５−ジ第三ブチル−４−ヒドロキシアニソール、３，５−ジ第三ブチル−４−ヒドロキシフェニルステアレート、ビス（３，５−ジ第三ブチル−４−ヒドロキシフェニル）アジペート。
【００７１】
１．４．トコフェロール
例えばα−トコフェロール、β−トコフェロール、γ−トコフェロール、δ−トコフェロール及びこれらの混合物（ビタミンＥ）。
【００７２】
１．５．ヒドロキシル化チオジフェニルエーテル
例えば２，２’−チオビス（６−第三ブチル−４−メチルフェノール）、２，２’−チオビス（４−オクチルフェノール）、４，４’−チオビス（６−第三ブチル−３−メチルフェノール）、４，４’−チオビス（６−第三ブチル−２−メチルフェノール）、４，４’−チオビス（３，６−ジ第二アミルフェノール）、４，４’−ビス（２，６−ジメチル−４−ヒドロキシフェニル）ジスルフィド。
【００７３】
１．６．アルキリデンビスフェノール
例えば２，２’−メチレンビス（６−第三ブチル−４−メチルフェノール）、２，２’−メチレンビス（６−第三ブチル−４−エチルフェノール）、２，２’−メチレンビス［４−メチル−６−（α−メチルシクロヘキシル）フェノール］、２，２’−メチレンビス（４−メチル−６−シクロヘキシルフェノール）、２，２’−メチレンビス（６−ノニル−４−メチルフェノール）、２，２’−メチレンビス（４，６−ジ第三ブチルフェノール）、２，２’−エチリデンビス（４，６−ジ第三ブチルフェノール）、２，２’−エチリデンビス（６−第三ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ第三ブチルフェノール）、４，４’−メチレンビス（６−第三ブチル−２−メチルフェノール）、１，１−ビス（５−第三ブチル−４−ヒドロキシ−２−メチルフェニル）ブタン、２，６−ビス（３−第三ブチル−５−メチル−２−ヒドロキシベンジル）−４−メチルフェノール、１，１，３−トリス（５−第三ブチル−４−ヒドロキシ−２−メチルフェニル）ブタン、１，１−ビス（５−第三ブチル−４−ヒドロキシ−２−メチルフェニル）−３−ｎ−ドデシルメルカプトブタン、エチレングリコールビス［３，３−ビス（３’−第三ブチル−４’−ヒドロキシフェニル）ブチレート］、ビス（３−第三ブチル−４−ヒドロキシ−５−メチルフェニル）ジシクロペンタジエン、ビス［２−（３’−第三ブチル−２’−ヒドロキシ−５’−メチルベンジル）−６−第三ブチル−４−メチルフェニル］テレフタレート、１，１−ビス（３，５−ジメチル−２−ヒドロキシフェニル）ブタン、２，２−ビス（３，５−ジ第三ブチル−４−ヒドロキシフェニル）プロパン、２，２−ビス（５−第三ブチル−４−ヒドロキシ−２−メチルフェニル）−４−ｎ−ドデシルメルカプトブタン、１，１，５，５−テトラ（５−第三ブチル−４−ヒドロキシ−２−メルカプトフェニル）ペンタン。
【００７４】
１．７．Ｏ−，Ｎ−及びＳ−ベンジル化合物
例えば３，５，３’，５’−テトラ第三ブチル−４，４’−ジヒドロキシジベンジルエーテル、オクタデシル−４−ヒドロキシ−３，５−ジメチルベンジルメルカプトアセテート、トリデシル−４−ヒドロキシ−３，５−ジ第三ブチルベンジルメルカプトアセテート、トリス（３，５−ジ第三ブチル−４−ヒドロキシベンジル）アミン、ビス（４−第三ブチル−３−ヒドロキシ−２，６−ジメチルベンジル）ジチオテレフタレート、ビス（３，５−ジ第三ブチル−４−ヒドロキシベンジル）スルフィド、イソオクチル−３，５−ジ第三ブチル−４−ヒドロキシベンジルメルカプトアセテート。
【００７５】
１．８．ヒドロキシベンジル化マロネート
例えばジオクタデシル−２，２−ビス（３，５−ジ第三ブチル−２−ヒドロキシベンジル）マロネート、ジオクタデシル−２−（３−第三ブチル−４−ヒドロキシ−５−メチルベンジル）マロネート、ジドデシルメルカプトエチル−２，２−ビス（３，５−ジ第三ブチル−４−ヒドロキシベンジル）マロネート、ジ［４−（１，１，３，３−テトラメチルブチル）フェニル］−２，２−ビス（３，５−ジ第三ブチル−４−ヒドロキシベンジル）マロネート。
【００７６】
１．９．芳香族ヒドロキシベンジル化合物
例えば１，３，５−トリス（３，５−ジ第三ブチル−４−ヒドロキシベンジル）−２，４，６−トリメチルベンゼン、１，４−ビス（３，５−ジ第三ブチル−４−ヒドロキシベンジル）−２，３，５，６−テトラメチルベンゼン、２，４，６−トリス（３，５−ジ第三ブチル−４−ヒドロキシベンジル）フェノール。
【００７７】
１．１０．トリアジン化合物
例えば２，４−ビス（オクチルメルカプト）−６−（３，５−ジ第三ブチル−４−ヒドロキシアニリノ）−１，３，５−トリアジン、２−オクチルメルカプト−４，６−ビス（３，５−ジ第三ブチル−４−ヒドロキシアニリノ）−１，３，５−トリアジン、２−オクチルメルカプト−４，６−ビス（３，５−ジ第三ブチル−４−ヒドロキシフェノキシ）−１，３，５−トリアジン、２，４，６−トリス（３，５−ジ第三ブチル−４−ヒドロキシフェノキシ）−１，２，３−トリアジン、１，３，５−トリス（３，５−ジ第三ブチル−４−ヒドロキシベンジル）イソシアヌレート、１，３，５−トリス（４−第三ブチル−３−ヒドロキシ−２，６−ジメチルベンジル）イソシアヌレート、２，４，６−トリス（３，５−ジ第三ブチル−４−ヒドロキシフェニルエチル）−１，３，５−トリアジン、１，３，５−トリス（３，５−ジ第三ブチル−４−ヒドロキシフェニルプロピオニル）ヘキサヒドロ−１，３，５−トリアジン、１，３，５−トリス（３，５−ジシクロヘキシル−４−ヒドロキシベンジル）イソシアヌレート。
【００７８】
１．１１．ベンジルホスホネート
例えばジメチル２，５−ジ第三ブチル−４−ヒドロキシベンジルホスホネート、ジエチル３，５−ジ第三ブチル−４−ヒドロキシベンジルホスホネート、ジオクタデシル３，５−ジ第三ブチル−４−ヒドロキシベンジルホスホネート、ジオクタデシル５−第三ブチル−４−ヒドロキシ−３−メチルベンジルホスホネート、３，５−ジ第三ブチル−４−ヒドロキシベンジルホスホン酸モノエチルエステルのカルシウム塩。
【００７９】
１．１２．アシルアミノフェノール
例えば４−ヒドロキシラウリン酸アニリド、４−ヒドロキシステアリン酸アニリド、Ｎ−（３，５−ジ第三ブチル−４−ヒドロキシフェニル）カルバミン酸オクチルエステル。
【００８０】
１．１３．β−（３，５−ジ第三ブチル−４−ヒドロキシフェニル）プロピオン酸の下記の一価又は多価アルコールとのエステル
例えばメタノール、エタノール、ｎ−オクタノール、イソオクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサル酸ジアミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
【００８１】
１．１４．β−（５−第三ブチル−４−ヒドロキシ−３−メチルフェニル）プロピオン酸の下記の一価又は多価アルコールとのエステル
例えばメタノール、エタノール、ｎ−オクタノール、イソオクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサル酸ジアミド、３−チアウンデカノール、３−チアペンタデカノール、トリメチルヘキサンジオール、トリメチロールプロパン、４−ヒドロキシメチル−１−ホスファ−２，６，７−トリオキサビ
シクロ［２．２．２］オクタン、３，９−ビス［２−｛３−（３−第三ブチル−４−ヒドロキシ−５−メチルフェニル）プロピオニルオキシ｝−１，１−ジメチルエチル］−２，４，８，１０−テトラオキサスピロ［５．５］ウンデカン。
【００８２】
１．１５．β−（３，５−ジシクロヘキシル−４−ヒドロキシフェニル）プロピオン酸の下記の一価又は多価アルコールとのエステル
例えばメタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサル酸ジアミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
【００８３】
１．１６．３，５−ジ第三ブチル−４−ヒドロキシフェニル酢酸の下記の一価又は多価アルコールとのエステル
例えばメタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサル酸ジアミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
【００８４】
１．１７．β−（３，５−ジ第三ブチル−４−ヒドロキシフェニル）プロピオン酸アミド
例えばＮ，Ｎ’−ビス（３，５−ジ第三ブチル−４−ヒドロキシフェニルプロピオニル）ヘキサメチレンジアミド、Ｎ，Ｎ’−ビス（３，５−ジ第三ブチル−４−ヒドロキシフェニルプロピオニル）トリメチレンジアミド、Ｎ，Ｎ’−ビス（３，５−ジ第三ブチル−４−ヒドロキシフェニルプロピオニル）ヒドラジド、Ｎ，Ｎ’−ビス［２−（３−［３，５−ジ第三ブチル−４−ヒドロキシフェニル］プロピオニルオキシ）エチル］オキサミド［ユニロイヤル（Ｕｎｉｒｏｙａｌ）社により供給されるナウガードＸＬ−１（Ｎａｕｇａｒｄ  ＸＬ−１）（登録商標）］。
【００８５】
１．１８．アスコルビン酸（ビタミンＣ）
【００８６】
１．１９．アミン酸型化防止剤
例えばＮ，Ｎ’−ジイソプロピル−ｐ−フェニレンジアミン、Ｎ，Ｎ’−ジ第二ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ジ（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルホンアミド）ジフェニルアミン、Ｎ，Ｎ’−ジメチル−Ｎ，Ｎ’−第二ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（
４−第三オクチルフェニル）−１−ナフチルアミン、Ｎ−フェニル−２−ナフチルアミン；オクチル化ジフェニルアミン、例えばｐ，ｐ’−ジ第三−オクチルジフェニルアミン；４−ｎ−ブチルアミノフェノール、４−ブチリルアミノフェノール、４−ノナノイルアミノフェノール、４−ドデカノイルアミノフェノール、４−オクタデカノイルアミノフェノール、ジ（４−メトキシフェニル）アミン、２，６−ジ第三ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ジ［（２−メチルフェニル）アミノ］エタン、１，２−ジ（フェニルアミノ）プロパン、（ｏ−トリル）ビグアニド、ジ［４−（１’，３’−ジメチルブチル）フェニル］アミン、第三オクチル化Ｎ−フェニル−１−ナフチルアミン、モノ−及びジアルキル化第三ブチル／第三オクチルジフェニルアミンの混合物、モノ−及びジアルキル化ノニルジフェニルアミンの混合物、モノ−及びジアルキル化ドデシルジフェニルアミンの混合物、モノ−及びジアルキル化イソプロピル／イソヘキシルジフェニルアミンの混合物、モノ−及びジアルキル化第三ブチルジフェニルアミンの混合物、２，３−ジヒドロ−３，３−ジメチル−４Ｈ−１，４−ベンゾチアジン、フェノチアジン、モノ−及びジアルキル化第三ブチル／第三オクチルフェノチアジンの混合物、モノ−及びジアルキル化第三オクチルフェノチアジンの混合物、Ｎ−アリルフェノチアジン、Ｎ，Ｎ，Ｎ’，Ｎ’−テトラフェニル−１，４−ジアミノブテ−２−エン。
【００８７】
２．紫外線吸収剤及び光安定剤
【００８８】
２．１．２−（２' −ヒドロキシフェニル）ベンゾトリアゾール
例えば２−（２’−ヒドロキシ−５’−メチルフェニル）−ベンゾトリアゾール、２−（３’，５’−ジ−第三ブチル−２’−ヒドロキシフェニル）ベンゾトリアゾ−ル、２−（５’−第三ブチル−２’−ヒドロキシフェニル）ベンゾトリアゾ−ル、２−（２’−ヒドロキシ−５’−（１，１，３，３−テトラメチルブチル）フェニル）ベンゾトリアゾ−ル、２−（３’，５’−ジ第三ブチル−２’−ヒドロキシフェニル）−５−クロロベンゾトリアゾ−ル、２−（３’−第三ブチル−２’−ヒドロキシ−５’−メチルフェニル）−５−クロロ−ベンゾトリアゾ−ル、２−（３’−第二ブチル−５’−第三ブチル−２’−ヒドロキシフェニル）ベンゾトリアゾ−ル、２−（２’−ヒドロキシ−４’−オクチルオキシフェニル）ベンゾトリアゾ−ル、２−（３’，５’−ジ第三アミル−２’−ヒドロキシフェニル）ベンゾトリアゾ−ル、２−（３’，５’−ビス−（α，α−ジメチルベンジル）−２’−ヒドロキシフェニル）ベンゾトリアゾ−ル、２−（３’−第三ブチル−２’−ヒドロキシ−５’−（２−オクチルオキシカルボニルエチル）フェニル）−５−クロロ−ベンゾトリアゾ−ル、２−（３’−第三ブチル−５’−[ ２−（２−エチルヘキシルオキシ）−カルボニルエチル] −２’−ヒドロキシフェニル）−５−クロロベンゾトリアゾ−ル、２−（３’−第三ブチル−２’−ヒドロキシ−５’−（２−メトキシカルボニルエチル）フェニル）−５−クロロベンゾトリアゾ−ル、２−（３’−第三ブチル−２’−ヒドロキシ−５’−（２−メトキシカルボニルエチル）フェニル）ベンゾトリアゾ−ル, ２−（３’−第三ブチル−２’−ヒドロキシ−５’−（２−オクチルオキシカルボニルエチル）フェニル）ベンゾトリアゾ−ル, ２−（３’−第三ブチル−５’−[ ２−（２−エチルヘキシルオキシ）カルボニルエチル] −２’−ヒドロキシフェニル）ベンゾトリアゾ−ル、２−（３’−ドデシル−２’−ヒドロキシ−５’−メチルフェニル）ベンゾトリアゾ−ル、２−（３’−第三ブチル−２’−ヒドロキシ−５’−（２−イソオクチルオキシカルボニルエチル）フェニルベンゾトリアゾ−ル、２，２’−メチレン−ビス［４−（１，１，３，３−テトラメチルブチル）−６−ベンゾトリアゾ−ル−２−イルフェノール］；２−［３’−第三ブチル−５’−（２−メトキシカルボニルエチル）−２’−ヒドロキシフェニル］ベンゾトリアゾ−ルとポリエチレングリコール３００とのエステル交換生成物；［Ｒ−ＣＨ2 ＣＨ2 −ＣＯＯ−ＣＨ2 ＣＨ2 −］2 （式中、Ｒは３’−第三ブチル−４’−ヒドロキシ−５’−２Ｈ−ベンゾトリアゾール−２−イルフェニル基を表わす。）、
２−［２’−ヒドロキシ−３’−（α，α−ジメチルベンジル）−５’−（１，１，３，３−テトラメチルブチル）フェニル］ベンゾトリアゾ−ル、２−［２’−ヒドロキシ−３’−（１，１，３，３−テトラメチルブチル）−５’−（α，α−ジメチルベンジル）フェニル］ベンゾトリアゾ−ル。
【００８９】
２．２．２−ヒドロキシベンゾフェノン
例えば４−ヒドロキシ−、４−メトキシ−、４−オクチルオキシ−、４−デシルオキシ−、４−ドデシルオキシ−、４−ベンジルオキシ−、４，２' ，４' −トリヒドロキシ−及び２' −ヒドロキシ−４，４' −ジメトキシ誘導体。
【００９０】
２．３．置換された及び非置換の安息香酸のエステル
例えば４−第三ブチルフェニルサリチレート、フェニルサリチレート、オクチルフェニルサリチレート、ジベンゾイルレゾルシノール、ビス（４−第三ブチルベンゾイル）レゾルシノール、ベンゾイルレゾルシノール、３，５−ジ第三ブチル−４−ヒドロキシ安息香酸２，４−ジ第三ブチルフェニルエステル、３，５−ジ第三ブチル−４−ヒドロキシ安息香酸ヘキサデシルエステル、３，５−ジ第三ブチル−４−ヒドロキシ安息香酸オクタデシルエステル、３，５−ジ第三ブチル−４−ヒドロキシ安息香酸２−メチル−４，６−ジ第三ブチルフェニルエステル。
【００９１】
２．４．アクリルレート
例えばα−シアノ−β，β−ジフェニルアクリル酸エチルエステル又はイソオクチルエステル、α−メトキシカルボニル桂皮酸メチルエステル、α−シアノ−β−メチル−ｐ−メトキシ桂皮酸メチルエステル又はブチルエステル、α−メトキシカルボニル−ｐ−メトキシ桂皮酸メチルエステル、Ｎ−（β−メトキシカルボニル−β−シアノビニル）−２−メチルインドリン。
【００９２】
２．５．ニッケル化合物
例えば付加的な配位子、例えばｎ−ブチルアミン、トリエタノールアミン又はＮ−シクロヘキシルジエタノールアミンを所望により持つ、２，２' −チオビス［４−（１，１，３，３−テトラメチルブチル）フェノール］のニッケル錯体、例えば１：１又は１：２錯体；ニッケルジブチルジチオカルバメート、４−ヒドロキシ−３，５−ジ第三ブチルベンジルホスホン酸のモノアルキルエステル例えばメチル又はエチルエステルのニッケル塩、ケトキシム例えば２−ヒドロキシ−４−メチルフェニルウンデシルケトキシムのニッケル錯体、付加的な配位子を所望により持つ、１−フェニル−４−ラウロイル−５−ヒドロキシピラゾールのニッケル錯体。
【００９３】
２．６．立体障害性アミン
例えばビス（２，２，６，６−テトラメチルピペリジ−４−イル）セバケート、ビス（２，２，６，６−テトラメチルピペリジ−４−イル）スクシネート、ビス（１，２，２，６，６−ペンタメチルピペリジ−４−イル）セバケート、ビス（１−オクチルオキシ−２，２，６，６−テトラメチルピペリジ−４−イル）セバケート、ｎ−ブチル−３，５−ジ第三ブチル−４−ヒドロキシベンジルマロン酸ビス（１，２，２，６，６−ペンタメチル−４−ピペリジル）エステル；１−ヒドロキシエチル−２，２，６，６−テトラメチル−４−ヒドロキシピペリジンとコハク酸との縮合生成物；Ｎ，Ｎ' −（２，２，６，６−テトラメチル−４−ピペリジル）ヘキサメチレンジアミンと４−第三オクチルアミノ−２，６−ジクロロ−１，３，５−ｓ−トリアジンとの直鎖状又は環状縮合生成物；トリス（２，２，６，６−テトラメチル−４−ピペリジル）ニトリロトリアセテート、テトラキス（２，２，６，６−テトラメチル−４−ピペリジル）−１，２，３，４−ブタンテトラオエート、１，１' −（１，２−エタンジイル）ビス（３，３，５，５−テトラメチルピペラジノン）、４−ベンゾイル−２，２，６，６−テトラメチルピペリジン、４−ステアリル
オキシ−２，２，６，６−テトラメチルピペリジン、ビス（１，２，２，６，６−ペンタメチルピペリジル）−２−ｎ−ブチル−２−（２−ヒドロキシ−３，５−ジ第三ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチルピペリジル）スクシネート；Ｎ，Ｎ’−ビス（２，２，６，６−テトラメチル−４−ピペリジル）ヘキサメチレンジアミンと４−モルホリノ−２，６−ジクロロ−１，３，５−トリアジンとの直鎖状又は環状縮合生成物；２−クロロ−４，６−ビス（４−ｎ−ブチルアミノ−２，２，６，６−テトラメチルピペリジル）−１，３，５−トリアジンと１，２−ビス（３−アミノプロピルアミノ）エタンとの縮合生成物；２−クロロ−４，６−ジ（４−ｎ−ブチルアミノ−１，２，２，６，６−ペンタメチルピペリジル）−１，３，５−トリアジンと１，２−ビス（３−アミノプロピルアミノ）エタンとの縮合生成物；８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン；４−ヘキサデシルオキシ−及び４−ステアリルオキシ−２，２，６，６−テトラメチルピペリジン混合物；Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンとの縮合生成物；１，２−ビス（３−アミノプロピルアミノ）エタンと２，４，６−トリクロロ−１，３，５−トリアジン並びに４−ブチルアミノ−２，２，６，６−テトラメチルピペリジンの縮合生成物［ケミカルアブストラクト登録第１３６５０４−９６−６号］；１，６−ジアミノヘキサンと２，４，６−トリクロロ−１，３，５−トリアジン並びに更にＮ，Ｎ−ジブチルアミン及び４−ブチルアミノ−２，２，６，６−テトラメチルピペリジンの縮合生成物［ケミカルアブストラクト登録第１９２２６８−６４−７号］；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ［４．５］デカン；７，７，９，９−テトラメチル−２−シクロウンデシル−１−オキサ−３，８−ジアザ−４−オキソ−スピロ［４．５］デカンとエピクロロヒドリンとの反応生成物、１，１−ビス（１，２，２，６，６−ペンタメチル−４−ピペリジルオキシカルボニル）−２−（４−メトキシフェニル）エタン、Ｎ，Ｎ’−ビスホルミル−Ｎ，Ｎ’−ビス（２，２，６，６−テトラメチル−４−ピペリジル）ヘキサメチレンジアミン、４−メトキシメチレンマロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、マレイン酸無水物α−オレフィンコポリマーと２，２，６，６−テトラメチル−４−アミノピペリジン又は１，２，２，６，６−ペンタメチル−４−アミノピペリジンとの反応生成物。
【００９４】
２．７．オキサル酸ジアミド
例えば、４，４' −ジオクチルオキシオキサニリド、２，２' −ジエトキシオキサニリド、２，２' −ジオクチルオキシ−５，５' −ジ第三ブチルオキサニリド、２，２' −ジドデシルオキシ−５，５' −ジ第三ブチルオキサニリド、２−エトキシ−２' −エチルオキサニリド、Ｎ，Ｎ' −ビス（３−ジメチルアミノプロピル）オキサミド、２−エトキシ−５−第三ブチル−２' −エトキサニリド及びその２−エトキシ−２' −エチル−５，４' −ジ第三ブトキサニリドとの混合物、ｏ−及びｐ−メトキシ−二置換オキサニリドの混合物並びにｏ−及びｐ−エトキシ−二置換オキサニリドの混合物。
【００９５】
２．８．２−（２−ヒドロキシフェニル）−１，３，５−トリアジン
例えば２，４，６−トリス（２−ヒドロキシ−４−オクチルオキシフェニル）−１，３
，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシプロピルオキシ）フェニル］−４，６−ビス（２，４−ジメチルフェニル）−１，３，５−トリアジン、２−［２−ヒドロキシ−４−（２−ヒドロキシ−３−オクチルオキシプロピルオキシ）フェニル］−４，６−ビス（２，４−ジメチル）−１，３，５−トリアジン、２−［４−ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン、２−｛２−ヒドロキシ−４−［３−（２−エチルヘキシル−１−オキシ）−２−ヒドロキシプロピルオキシ］フェニル｝−４，６−ビス（２，４−ジメチルフェニル）−１，３，５−トリアジン。
【００９６】
３．金属奪活剤
例えばＮ，Ｎ’−ジフェニル蓚酸ジアミド、Ｎ−サリチラル−Ｎ’−サリチロイルヒドラジン、Ｎ，Ｎ’−ビス（サリチロイル）ヒドラジン、Ｎ，Ｎ’−ビス（３，５−ジ第三ブチル−４−ヒドロキシフェニルプロピオニル）ヒドラジン、３−サリチロイルアミノ−１，２，４−トリアゾール、ビス（ベンジリデン）蓚酸ジヒドラジド、オキサニリド、イソフタル酸ジヒドラジド、セバシン酸ビスフェニルヒドラジド、Ｎ，Ｎ’−ジアセチルアジピン酸ジヒドラジド、Ｎ，Ｎ’−ビス（サリチロイル）蓚酸ジヒドラジド、Ｎ，Ｎ’−ビスサリチロイルチオプロピオン酸ジヒドラジド。
【００９７】
４．ホスフィット及びホスホナイト
例えばトリフェニルホスフィット、ジフェニルアルキルホスフィット、フェニルジアルキルホスフィット、トリス（ノニルフェニル）ホスフィット、トリラウリルホスフィット、トリオクタデシルホスフィット、ジステアリルペンタエリトリトールジホスフィット、トリス（２，４−ジ第三ブチルフェニル）ホスフィット、ジイソデシルペンタエリトリトールジホスフィット、ビス（２，４−ジ第三ブチルフェニル）ペンタエリトリトールジホスフィット、ビス（２，４−ジクミルフェニル）ペンタエリトリトールジホスフィット、ビス（２，６−ジ第三ブチル−４−メチルフェニル）ペンタエリトリトールジホスフィット、ビスイソデシルオキシペンタエリトリトールジホスフィット、ビス（２，４−ジ第三ブチル−６−メチルフェニル）ペンタエリトリトールジホスフィット、ビス（２，４，６−トリ第三ブチルフェニル）ペンタエリトリトールジホスフィット、トリステアリルソルビトールトリホスフィット、テトラキス（２，４−ジ第三ブチルフェニル）−４，４’−ビフェニレンジホスホナイト、６−イソオクチルオキシ−２，４，８，１０−テトラ第三ブチル−１２Ｈ−ジベンゾ［ｄ，ｇ］−１，３，２−ジオキサホスホシン、ビス（２，４−ジ第三ブチル−６−メチルフェニル）メチルホスフィット、ビス（２，４−ジ第三ブチル−６−メチルフェニル）エチルホスフィット、６−フルオロ−２，４，８，１０−テト
ラ第三ブチル−１２−メチル−ジベンズ［ｄ，ｇ］−１，３，２−ジオキサホスホシン、２，２’，２”−ニトリロ［トリエチルトリス（３，３’，５，５’−テトラ第三ブチル−１，１’−ビフェニル−２，２’−ジイル）ホスフィット］、２−エチルヘキシル（３，３’，５，５’−テトラ第三ブチル−１，１’−ビフェニル−２，２’−ジイル）ホスフィット、５−ブチル−５−エチル−２−（２，４，６−トリ第三ブチル−フェノキシ）−１，３，２−ジオキサホスフィラン。
【００９８】
５．ヒドロキシルアミン
例えばＮ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化獣脂脂肪アミンのＮ，Ｎ−ジアルキルヒドロキシルアミン。
【００９９】
６．ニトロン
例えばＮ−ベンジル−α−フェニルニトロン、Ｎ−エチル−α−メチルニトロン、Ｎ−オクチル−α−ヘプチルニトロン、Ｎ−ラウリル−α−ウンデシルニトロン、Ｎ−テトラデシル−α−トリデシルニトロン、Ｎ−ヘキサデシル−α−ペンタデシルニトロン、Ｎ−オクタデシル−α−ヘプタデシルニトロン、Ｎ−ヘキサデシル−α−ヘプタデシルニトロン、Ｎ−オクタデシル−α−ペンタデシルニトロン、Ｎ−ヘプタデシル−α−ヘプタデシルニトロン、Ｎ−オクタデシル−α−ヘキサデシルニトロン、水素化獣脂脂肪アミンから製造されたＮ，Ｎ−ジアルキルヒドロキシルアミンから誘導されたニトロン。
【０１００】
７．チオ相乗化合物
例えばチオジプロピオン酸ジラウリルエステル又はチオジプロピオン酸ジステアリルエステル。
【０１０１】
８．過酸化物破壊化合物
例えばβ−チオジプロピオン酸エステル、例えばラウリル、ステアリル、ミリスチル又はトリデシルエステル、メルカプトベンゾイミダゾール、２−メルカプトベンゾイミダゾール亜鉛塩、亜鉛ジブチルジチオカルバメート、ジオクタデシルジスルフィド、ペンタエリトリトールテトラキス（β−ドデシルメルカプト）プロピオネート。
【０１０２】
９．ポリアミド安定剤
例えば、沃化物及び／又は燐化合物及び二価マンガン塩を組み合わせた銅塩。
【０１０３】
１０．塩基性補助安定剤
例えばメラミン、ポリビニルピロリドン、ジシアンジアミド、トリアリルシアヌレート、尿素誘導体、ヒドラジン誘導体、アミン、ポリアミド、ポリウレタン、高級脂肪酸のアルカリ金属塩及びアルカリ土類金属塩、例えばカルシウムステアレート、亜鉛ステアレート、マグネシウムベヘネート、マグネシウムステアレート、ナトリウムリシノレート、カリウムパルミテート、アンチモンピロカテコレート又は亜鉛ピロカテココレート。
【０１０４】
１１．核剤
例えば無機物質、例えば滑石、金属酸化物、例えば二酸化チタン又は酸化マグネシウム、好ましくはアルカリ土類金属の燐酸塩、炭酸塩又は硫酸塩；有機化合物、例えばモノ−又はポリ−カルボン酸及びその塩、例えば４−第三ブチル安息香酸、アジピン酸、ジフェニル酢酸、コハク酸ナトリウム又は安息香酸ナトリウム；ポリマー状化合物、例えばイオン性コポリマー（”イオノマー”）。とりわけ好ましいものは、１，３：２，４−ビス（
３’，４’−ジメチルベンジリデン）ソルビトール、１，３：２，４−ジ（パラメチル−ジベンジリデン）ソルビトール及び１，３：２，４−ジ（ベンジリデン）ソルビトールである。
【０１０５】
１２．充填材及び強化材
例えば炭酸カルシウム、珪酸塩、ガラス繊維、ガラス球、滑石、白土、雲母、硫酸バリウム、金属酸化物及び水酸化物、カーボンブラック、黒鉛、木粉及び他の天然産品の粉末及び繊維、合成繊維。
【０１０６】
１３．その他の添加剤
例えば可塑剤、潤滑剤、乳化剤、顔料、レオロジー添加剤、触媒、流れ改良剤、蛍光増白剤、防炎加工剤、帯電防止剤及び発泡剤。
【０１０７】
１４．ベンゾフラノン及びインドリノン
例えば米国特許第４３２５８６３号明細書；米国特許第４３３８２４４号明細書；米国特許第５１７５３１２号明細書；米国特許第５２１６０５２号明細書；米国特許第５２５２６４３号明細書；ドイツ国特許出願公開第４３１６６１１号公報；ドイツ国特許出願公開第４３１６６２２号明細書；ドイツ国特許出願公開第４３１６８７６号明細書；欧州特許出願公開第０５８９８３９号明細書又は欧州特許出願公開第０５９１１０２号明細書に開示されたもの、又は３−［４−（２−アセトキシエトキシ）フェニル］−５，７−ジ第三ブチル−ベンゾフラン−２−オン、５，７−ジ第三ブチル−３−［４−（２−ステアロイルオキシエトキシ）フェニル］ベンゾフラン−２−オン、３，３’−ビス［５，７−ジ第三ブチル−３−（４−［２−ヒドロキシエトキシ］フェニル）ベンゾフラン−２−オン］、５，７−ジ第三ブチル−３−（４−エトキシフェニル）ベンゾフラン−２−オン、３−（４−アセトキシ−３，５−ジメチルフェニル）−５，７−ジ第三ブチル−ベンゾフラン−２−オン、３−（３，５−ジメチル−４−ピバロイルオキシフェニル）−５，７−ジ第三ブチル−ベンゾフラン−２−オン、３−（３，４−ジメチルフェニル）−５，７−ジ第三ブチル−ベンゾフラン−２−オン、３−（２，３−ジメチルフェニル）−５，７−ジ第三ブチル−ベンゾフラン−２−オン。
【０１０８】
従って、本発明は、ａ）酸化的、熱的、動的、光誘発的及び／又はオゾン誘発的分解を受け易い有機材料、ｂ）式Ｉで表わされる化合物少なくとも１種、及びｃ）別の添加剤として、フェノール性酸化防止剤、光安定剤、アミン型酸化防止剤、加工安定剤、溶剤、顔料、染料、充填材、流れ改良剤、分散剤、可塑化剤、加硫活性化剤、加硫促進剤、加硫剤、電荷制御剤、相溶化剤、接着促進剤、強化材、チキソトロープ剤、均展助剤及び／又は金属不活性化剤からなる群から選択された化合物少なくとも１種、を含む組成物にも関するものである。
【０１０９】
本発明の組成物における好ましい添加剤は、例えば、酸化防止剤、例えばフェノール性酸化防止剤（前記一覧表の項目１．１ないし１．１７）又はアミン型酸化防止剤（前記一覧表の項目１．１９）、有機ホスフィット又はホスホナイト（前記一覧表の項目４）及び／又は相乗化合物（前記一覧表の項目７）である。
【０１１０】
付加的な添加剤が、有機材料の全質量に基づいて、例えば、０．０１％ないし１０％の濃度で添加される。
【０１１１】
有機材料のグラフト化及び、更に、適用可能であれば、前記有機材料への別の添加剤の配合は、公知方法、例えば、密閉式［バンバリー（Ｂａｎｂｕｒｙ）］ミキサー中で、混合ロールミル上で、又は混合押出機中で、成形又は加硫（エラストマーの場合）の前又は間に、又は更に、ポリマーに式Ｉで表わされる化合物を溶解し又は分散させ、所望により
、その後、溶剤を蒸発させることにより、行われる。式Ｉで表わされる化合物及び、適用可能であれば、別の添加剤を、例えば、２．５質量％ないし２５質量％の濃度でそれらを含むマスターバッチの形態で、グラフトされるポリマーに添加し得る。
【０１１２】
式Ｉで表わされる化合物及び、適用可能であれば、別の添加剤は、ポリマーの重合の前又は間に、添加することもできる。生ゴムの場合、式Ｉで表わされる化合物は、別の成分、例えば、充填材及び／又は増量剤としてのカーボンブラックと一緒に、架橋中に添加され得る。
【０１１３】
式Ｉで表わされる化合物は、加工条件下（混合、加硫等）で、ポリマー鎖に化学的に結合（グラフト）される。式Ｉで表わされる化合物は、抽出に対して安定であり、即ち、それらは、基材が激しい抽出に晒された後、良好な保護作用をまだ有している。ポリマーからの移動又は抽出により起こる式Ｉで表わされる化合物の損失は非常に小さい。
【０１１４】
式Ｉで表わされる化合物をグラフトされたエラストマーは、更に、著しく改良された望ましい光沢形成を示し、これは、本発明によりグラフトされたエラストマーの表面光沢が、オゾンの作用に晒された後、安定化されていないエラストマーの又は先行技術により安定化されたエラストマーの表面光沢よりも、充分に大きいことを意味している。
【０１１５】
式Ｉで表わされる化合物及び、適用可能であれば、別の添加剤は、グラフトされるポリマーに、純粋な形態で又は、ワックス、油又はポリマー中にカプセル化された形態で、配合され得る。
【０１１６】
式Ｉで表わされる化合物及び、適用可能であれば、別の添加剤はまた、グラフトされるポリマー上に噴霧され得る。それらは、他の添加剤（例えば、前記本文中に記載された慣用の添加剤）又はその溶融物を稀釈し得、その結果、それらはまた、前記添加剤と一緒に、グラフトされるポリマー上に噴霧され得る。
【０１１７】
こうしてグラフトされたポリマーは、例えば、小さいバンド、成形材、異形材、コンベヤベルト又はタイヤのような非常に広範な形態で、使用され得る。
【０１１８】
本発明は、好ましくは潤滑剤、作動液及び金属工作液の群からの機能液にも、そして４−ストローク型、オットー型、２−ストローク型、ディーゼル型、ヴァンケル型及びオービタル型の出力エンジンのための燃料、並びに式Ｉで表わされる化合物少なくとも１種を含む組成物にも関するものである。
【０１１９】
式Ｉで表わされる化合物は、好ましくは、潤滑剤及び燃料中で、多機能性安定剤として使用され得、即ち、それらは、それら自身において酸化防止、摩擦低減、極圧保護及び摩耗保護作用及び更に腐食防止性を組み合わせている。
【０１２０】
好ましい潤滑剤及び燃料及び関連生成物は、エンジン油、タービン油、ギヤ油、作動液、ディーゼル燃料又はオットー燃料、金属工作液及び潤滑グリースである。
【０１２１】
とりわけ好ましい潤滑剤は、鉱油、合成油又はこれらの混合物である。
【０１２２】
それ自体知られている生成物は潤滑剤、作動液及び金属工作液の群からの機能液として使用される。
【０１２３】
適当な潤滑剤及び作動液は当業者には良く知られており、そして関連する技術文献、例えば、ディーター  クラマン（Dieter Klamann）著，“潤滑剤及び関連製品（Schmiersto
ff und verwandte Produkte ）”［フェルラーク  ヒェミー（Verlag Chemie ），ヴァインハイム（Weinheim）１９８２年］、シェーヴェ−コーベック（Schewe−Kobek ）著，“潤滑剤ポケットブック（Das Schmiermittel −Taschenbuch ）”［ドクター  アルフレット  ヒューティッヒ−フェルラーク（Dr. Alfred Huethig−Verlag）、ハイデルベルク、１９７４年］及び“ウルマン工業化学大辞典（Ullmanns Enzyklopaedie technischen Chemie ）”，第１３巻，第８５−９４頁（フェルラーク  ヒェミー，ヴァインハイム１９７７年）に記載されている。
【０１２４】
潤滑剤は、例えば、鉱油に基づく油及びグリースである。油が好ましい。
【０１２５】
使用し得る潤滑剤の別の群は、植物油又は動物油、グリース、獣脂及びワックス、或いは、それらの互いの混合物又は前述の鉱油若しくは合成油との混合物である。
【０１２６】
植物油及び動物油、グリース、獣脂及びワックスは、例えば、パーム−カーネル油、パーム油、オリーブ油、菜種油、亜麻仁油、落花生油、大豆油、綿実油、ヒマワリ油、カボチャの種子油、ココナッツ油、トウモロコシ油、ヒマシ油、木の種子油、及びこれらの混合物、魚油、屠殺された動物から得られた獣脂、例えば牛脂、牛脚油及び骨油、並びに、これらの変性された、エポキシ化された及びスルホキシ化された形態、例えば、エポキシ化大豆油である。
【０１２７】
鉱油は、とりわけ、炭化水素化合物をベースとする。
【０１２８】
合成潤滑剤の例は、脂肪族又は芳香族カルボン酸エステルをベースとする潤滑剤、ポリマー状エステルをベースとする潤滑剤、ポリアルキレンオキシドをベースとする潤滑剤、燐酸エステルをベースとする潤滑剤、ポリ−α−オレフィン又はシリコーンをベースとする潤滑剤、二価の酸と一価アルコールとのジエステル例えばジオクチルセバケート若しくはジノニルアジペートをベースとする潤滑剤、トリメチロールプロパンと一価の酸若しくは該酸の混合物とのトリエステル例えばトリメチルプロパントリペラゴネート、トリメチロールプロパントリカプリレート又はその混合物をベースとする潤滑剤、ペンタエリトリトールと一価の酸若しくは該酸の混合物とのテトラエステル例えばペンタエリトリトールテトラカプリレートをベースとする潤滑剤、或いは一価の酸及び二価の酸と多価アルコールとの混合エステル例えばトリメチロールプロパンとカプリル酸及びセバシン酸又はそれらの混合物との混合エステルをベースとする潤滑剤を包含する。鉱油以外に、特に適する潤滑剤は例えばポリ−α−オレフィン；エステルをベースとする潤滑剤、ホスフェート、グリコール、ポリグリコール及びポリアルキレングリコールをベースとする潤滑剤、並びに更にこれらと水との混合物である。
【０１２９】
金属工作液及び作動液は、潤滑剤に対して上記されたものと同じ物質に基づいて製造され得、このような液はしばしば、水又は他の液体中のこのような物質のエマルジョンである。
【０１３０】
本発明の潤滑剤及び燃料組成物は、例えば内燃機関エンジンにおいて、例えばオットー型、ディーゼル型、２−ストローク型、ヴァンケル型又はオービタル型のエンジンを備えた、例えば自動車において、使用される。
【０１３１】
式Ｉで表わされる化合物は、潤滑剤及び燃料、金属工作液及び作動液に易溶性であり、従って、潤滑剤及び燃料用、金属工作液及び作動液用の添加剤にとりわけ適する。
【０１３２】
潤滑剤における添加剤として、式Ｉで表わされる化合物は、非常に少量使用された場合においてさえ有効である。それらは潤滑剤中に都合良くは各々の場合において潤滑剤に基
づいて０．０１質量％ないし５質量％の量において、好ましくは０．０５質量％ないし３質量％の量において、そして非常に特別には０．１質量％ないし２質量％の量において添加される。
【０１３３】
式Ｉで表わされる化合物は、公知方法により、潤滑剤及び燃料と混合され得る。式Ｉで表わされる化合物は、例えば、油に易溶性である。使用の際に、適切な潤滑剤又は燃料を用いて、使用のために適する濃度に稀釈され得る、いわゆるマスターバッチを製造することも可能である。この場合、１質量％を越える濃度が可能である。
【０１３４】
潤滑剤及び燃料、金属工作液及び作動液は加えて、それらの基本的性質を更にまた改善するために添加される他の添加剤を含み得る；このような添加剤は、別の酸化防止剤、金属奪活剤、防錆剤、粘度指数改良剤、流動点降下剤、分散剤、洗浄剤、摩擦係数低減剤、更に、極圧添加剤及び耐摩耗添加剤を包含する。このような別の添加剤は、有利には、０．０１質量％ないし５質量％の量添加される。
【０１３５】
多数のこのような成分が、例えば、上記のリスト”１．酸化防止剤”、特に項目１．１ないし項目１．１９中に見出され得る。加えて、別の添加剤を例示し得る。
【０１３６】
別の酸化防止剤の例
脂肪族又は芳香族ホスフィット、チオジプロピン酸エステル又はチオジ酢酸エステル、或いはジチオカルバミン酸塩又はジチオリン酸塩、２，２，１２，１２−テトラメチル−５，９−ジヒドロキシ−３，７，１１−トリチアトリデカン及び２，２，１５，１５−テトラメチル−５，１２−ジヒドロキシ−３，７，１０，１４−テトラチアヘキサデカン。
【０１３７】
金属奪活剤（例えば銅の場合）の例
ａ）ベンゾトリアゾールその誘導体、例えば２−メルカプトベンゾトリアゾール、２，５−ジメルカプトベンゾトリアゾール、４−又は５−アルキルベンゾトリアゾール（例えばトルトリアゾール）及びその誘導体、４，５，６，７−テトラヒドロベンゾトリアゾール、５，５’−メチレンビス−ベンゾトリアゾール；ベンゾトリアゾール又はトルトリアゾールのマンニッヒ塩基、例えば１−［ジ（２−エチルヘキシル）アミノメチル］トルトリアゾール及び１−［ジ（２−エチルヘキシル）アミノメチル］ベンゾトリアゾール；アルコキシアルキルベンゾトリアゾール、例えば１−（ノニルオキシメチル）ベンゾトリアゾール、１−（１−ブトキシエチル）ベンゾトリアゾール及び１−（１−シクロヘキシルオキシブチル）トルトリアゾール。
【０１３８】
ｂ）１，２，４−トリアゾール及びその誘導体、例えば３−アルキル（又はアリール）−１，２，４−トリアゾール、１，２，４−トリアゾールのマンニッヒ塩基、例えば１−［ジ（２−エチルヘキシル）アミノメチル］−１，２，４−トルトリアゾール；アルコキシアルキル−１，２，４−トリアゾール、例えば１−（１−ブトキシエチル）−１，２，４−トリアゾール；アクリル化３−アミノ−１，２，４−トリアゾール。
【０１３９】
ｃ）イミダゾール誘導体、例えば４，４’−メチレンビス（２−ウンデシル−５−メチルイミダゾール）及びビス［（Ｎ−メチル）イミダゾール−２−イル］カルビノールオクチルエステル。
【０１４０】
ｄ）硫黄含有複素環式化合物、例えば２−メルカプトベンゾチアゾール、２，５−ジメルカプト−１，３，４−チアジアゾール、２，５−ジメルカプトベンゾチアジアゾール、及びその誘導体；３，５−ビス［ジ（２−エチルヘキシル）アミノ−メチル］−１，３，４−チアジアゾリン−２−オン。
【０１４１】
ｅ）アミノ化合物、例えばサリチリデン−プロピレンジアミン、サリチルアミノグアニジン及びこれらの塩。
【０１４２】
防錆剤の例
ａ）有機酸、そのエステル、金属塩、アミン塩、その無水物、例えば：
アルキル−及びアルケニル−コハク酸並びに、アルコール、ジオール又はヒドロキシカルボン酸とのそれらの部分エステル、アルキル−及びアルケニル−コハク酸の部分アミド、４−ノニルフェノキシ酢酸、アルコキシ−及びアルコキシエトキシ−カルボン酸、例えばドデシルオキシ酢酸、ドデシルオキシ（エトキシ）酢酸、及びそれらのアミン塩、及び更にＮ−オレオイルサルコシン、ソルビタンモノオレート、鉛ナフテネート、アルケニルコハク酸無水物、例えばドデセニルコハク酸無水物、２−（２−カルボキシエチル）−１−ドデシル−３−メチルグリセロール及びその塩、とりわけそのナトリウム塩及びトリエタノールアミン塩。
【０１４３】
ｂ）窒素含有化合物、例えば：
ｉ．第一級、第二級又は第三級脂肪族アミン又は脂環式アミン並びに、有機酸及び無機酸のアミン塩、例えば、油溶性アルキルアンモニウムカルボキシレー ト、及び１−［Ｎ，Ｎ−ビス（２−ヒドロキシエチル）アミノ］−３−（４−ノニルフェノキシ）プロパン−２−オール。
ｉｉ．複素環式化合物、例えば、置換されたイミダゾリン及びオキサゾリン、例えば、２−ヘプタデセニル−１−（２−ヒドロキシエチル）イミダゾリン。
【０１４４】
ｃ）燐含有化合物、例えば：
燐酸部分エステル又はホスホン酸部分エステルのアミン塩、亜鉛ジアルキル−ジチオホスフェート。
【０１４５】
ｄ）硫黄含有化合物、例えば：
バリウムジノニルナフタレン−スルホネート、カルシウム石油スルホネート、アルキルチオ置換された脂肪族カルボン酸、脂肪族２−スルホカルボン酸のエステルその塩。
【０１４６】
ｅ）グリセロール誘導体、例えば：
グリセロールモノオレエート、１−（アルキルフェノキシ）−３−（２−ヒドロキシエチル）グリセロール、１−（アルキルフェノキシ）−３−（２，３−ジヒドロキシプロピル）グリセロール、２−カルボキシアルキル−１，３−ジアルキルグリセロール。
【０１４７】
粘度指数改良剤の例
ポリアクリルレート、ポリメタクリレート、ビニルピロリドン／メタクリレートコポリマー、ポリビニルピロリドン、ポリブテン、オレフィンコポリマー、スチレン／アクリレートコポリマー、ポリエーテル。
【０１４８】
流動点降下剤の例
ポリ（メタ）アクリレート、エチレン／酢酸ビニルコポリマー、アルキルポリスチレン、フマレートコポリマー、アルキル化ナフタレン誘導体。
【０１４９】
分散剤／界面活性剤の例
ポリブテニルコハク酸アミド又はイミド、ポリブテニルホスホン酸誘導体；塩基性マグネシウム、カルシウム及びバリウムスルホネート及びフェノレート。
【０１５０】
極圧及び耐摩耗添加剤の例
硫黄／又はリン／又はハロゲン原子を含む化合物、例えば、塩化パラフィン、硫化オレ
フィン又は植物油（大豆／菜種油）、アルキル−又はアリール−ジ−又はトリ−スルフィド、亜鉛ジアルキル−ジチオホスフェート；亜鉛ジチオカルバメート、例えば、亜鉛ジアミルジチオカルバメート；モリブデンジチオエート、例えば、モリブデンジチオカルバメート；トリアリールホスフェート、例えば、トリトリルホスフェート、トリクレジルホスフェート；フェニルホスフェートイソプロピルエーテル；モノ−又はジ−アルキル燐酸のアミン塩、例えば、モノ−／ジ−ヘキシルホスフェートのアミン塩；アルキルホスホン酸のアミン塩、例えば、メチルホスホン酸のアミン塩；トリアリールホスフィット、例えば、トリス［ノニルフェニル］ホスフィット；ジアルキルホスフィット、例えば、ジオクチルホスフィット；トリアリールモノチオホスフェート、例えば、トリフェニルチオノホスフェート又はトリス［イソノニルフェニル］チオノホスフェート又は第三ブチル化されたトリフェニルチオノホスフェート；置換されたトリアルキルモノ−又はジ−チオノホスフェート、例えば、ジ［（イソプロポキシホスフィノチオイル）チオ］プロピオネート又はブチレン−１，３−ビス［（ジイソブトキシホスフィノチオイル）プロピオネート］；トリチオホスフェート、例えば、トリチオ燐酸Ｓ，Ｓ，Ｓ−トリス（イソオクチル−２−アセテート）；３−ヒドロキシ−１，３−チアホスフェタン−３−オキシドのアミン塩；ベンゾトリアゾール又はその誘導体、例えば、ビス（２−エチルヘキシル）アミノメチルトルトリアゾール；ジチオカルバメート、例えば、メチレン−ビス−ジブチルジチオカルバメート、２−メルカプトベンゾチアゾールの誘導体、例えば、１−［Ｎ，Ｎ−ビス（２−エチルヘキシル）アミノメチル］−２−メルカプト−１Ｈ−１，３−ベンゾチアゾール；２，５−ジメルカプト−１，３，４−チアジアゾールの誘導体、例えば、２，５−ビス（第三ノニルジチオ）−１，３，４−チアジアゾール。
【０１５１】
摩擦係数低減剤の例
ラード油、オレイン酸、獣脂、菜種油、硫化脂肪、アミン。別の例は、欧州特許出願公開第０５６５４８７号明細書に記載されている。
【０１５２】
水／油金属工作液及び作動液における使用のための特定の添加剤の例
乳化剤：石油スルホネート；アミン、例えば、ポリオキシエチル化脂肪アミン；非イオン性界面活性物質。
緩衝剤：アルカノールアミン。
殺生剤：トリアジン、チアゾリノン、トリス−ニトロメタン、モルホリン、ナトリウムピリデネトール。
速度改良剤：硫酸カルシウム及び硫酸バリウム。
【０１５３】
燃料添加剤の例：
燃料添加剤は、キルク−オトマー（Ｋｉｒｋ−Ｏｔｈｍｅｒ）、エンサイクロペディア
オブ  ケミカル  テクノロジー（Ｅｎｃｙｃｌｏｐｅｄｉａ  ｏｆ  Ｃｈｅｍｉｃａｌ
Ｔｅｃｈｎｏｌｏｇｙ）、第１２巻、１９９４年、に記載されており、そして、この例は、とりわけ、石油及びディーゼル添加剤である。
石油：染料、とりわけアゾ染料。
酸化防止剤：アミン、とりわけ、ｐ−フェニレンジアミン、又は、フェノール、例えば、上記の２，６−ジ−第三ブチルフェノール。
金属奪活剤：とりわけ、Ｎ，Ｎ’−ジサリチリデン−１，２−プロパン、ベンゾトリアゾール、ＥＤＴＡ。
防錆剤：例えば、カルボン酸、スルホネート、アミン又はアミン塩。
分散剤：例えば、エステル、高分子量アミン、マンニッヒ塩基、コハク酸イミド、硼酸化コハク酸イミド。
洗浄剤：例えば、脂肪酸アミド、非ポリマー状アミン、ポリブテンコハク酸イミド、ポリエーテルアミン、低分子量アミン、スルホネート、サリチル酸誘導体。
乳化破壊剤：例えば、ポリ−エチレン基又はポリ−ブチレン基を含む長鎖アルコール又は
フェノール。
アンチノック剤：テトラアルキル鉛、マンガンメチルシクロペンタジエニルトリカルボニル。
酸素化合物：燃焼挙動を改良するための植物油のエステル；エーテル、アルコール。
ディーゼル：点火改良剤（セタン改良剤）、例えば、硝酸アルキル、硝酸エーテル、硝酸アルキルジグリコール、有機過酸化物。
とりわけ、クラックされたディーゼル用安定剤：ラジカル捕捉剤として機能するアミン及び他のＮ−含有化合物。
【０１５４】
潤滑剤におけるとりわけ好ましい別の添加剤は、アミン系酸化防止剤、とりわけ、モノ−及びジ−アルキル化第三ブチル−／第三オクチル−ジフェニルアミン混合物である。
【０１５５】
本発明は、有機材料を安定化するための、とりわけ、潤滑剤及び燃料、作動液又は金属工作液における、好ましくは作動油及びギヤ油における添加剤としての、式Ｉで表わされる成分の使用にも関するものである。本発明の使用は、機械的摩損に対する潤滑される金属成分の保護（摩擦保護）、並びに、潤滑剤及び金属成分の両方に対する腐食保護活性及び更に酸化防止活性を包含する。
【０１５６】
本発明は、有機材料に、式Ｉで表わされる化合物少なくとも１種を配合するか、塗布するか又はグラフトすることからなる、酸化的、熱的、動的、光誘発的及び／又はオゾン誘発的分解に対して、有機材料を安定化する方法にも関するものである。
【０１５７】
本発明は、有機材料に対する加工装置中で、該有機材料と請求項１記載の式Ｉで表わされる化合物少なくとも１種との混合物を、該有機材料の軟化点を越えて加熱し、そして、それらを互いに反応させることからなる、有機材料に式Ｉで表わされる化合物をグラフトする方法にも関するものである。
【０１５８】
本発明の別の実施態様は、酸化的、熱的、動的、光誘発的及び／又はオゾン誘発的分解に対する有機材料用安定剤としての、式Ｉで表わされる化合物の使用である。
【０１５９】
本発明の別の実施態様は、有機材料用グラフト化剤としての、式Ｉで表わされる化合物の使用である。
【０１６０】
上述の方法及び使用のための好ましい式Ｉで表わされる化合物は、式Ｉで表わされる新規化合物に対して前記本文中で好ましいものとして記載されたものと同じである。
【０１６１】
下記実施例により、本発明を更に説明する。部及び％は質量による。
【０１６２】
実施例１：化合物１００、化合物１０１、化合物１０２及び化合物１０３の製造（表１）
ジメチルホルムアミド４２０ｍＬ中の４−ブチルアミノ−２，２，６，６−テトラメチルピペリジン１モル、１−（３−クロロプロピルチオ）−ｎ−ドデカン［Ｃｌ（ＣＨ2 ）3 Ｓ−ｎ−Ｃ12Ｈ25］１．０５モル及び炭酸カリウム１．３０モルの溶液を、１００℃で２０時間加熱した。この反応混合物を氷水を用いて反応停止させ、そして、酢酸エチルを用いて抽出した。溶剤を蒸発させ、そして残渣をショートパス蒸溜して、０．０２ｂａｒでの沸点１８５℃〜１９０℃、黄味を帯びたワックスでＭＳ（ＥＩ）：４５４（Ｍ+ ）の化合物１００を得た（収率７３％）。
【０１６３】
１−（３−クロロプロピルチオ）−ｎ−ドデカンの代わりに１−（３−クロロプロピルチオ）−第三ドデカン［Ｃｌ（ＣＨ2 ）3 Ｓ−第三Ｃ12Ｈ25］、Ｃｌ（ＣＨ2 ）3 −Ｓ−ＣＨ2 ＣＨ2 ＣＯ2 イソオクチル及びＣｌ（ＣＨ2 ）3 −Ｓ−ＣＨ2 ＣＯ2 イソオクチル
を使用して、実施例１と同様にして、化合物１０１、１０１、１０２及び１０３が得られた。化合物１０１：収率６８％、０．０２ｍｂａｒでの沸点１９５℃〜２００℃、黄味を帯びた油状物でＭＳ（Ｅｌ）：４５４（Ｍ+ ）。化合物１０２：収率７３％、０．０３ｍｂａｒでの沸点１７０℃、黄味を帯びた油状物でＭＳ（Ｅｌ）：４７０（Ｍ+ ）。化合物１０３：収率９５％、０．０２ｍｂａｒでの沸点１７５℃〜１８０℃、橙色油状物でＭＳ（Ｅｌ）：４５６（Ｍ+ ）。
【０１６４】
実施例２：化合物１０４、化合物１０５及び化合物１０６の製造（表１）
４−ブチルアミノ−２，２，６，６−テトラメチルピペリジン１モル及びグリシジルｎ−ドデシルチオエーテル１．１モルの混合物を、１１０℃で２５時間加熱した。ショートパス蒸溜して、０．０２ｂａｒでの沸点１８５℃〜１９０℃、黄味を帯びた油状物でＭＳ（Ｅｌ）：４７１（Ｍ+ ）の化合物１０４を得た（収率６９％）。
【０１６５】
グリシジルｎ−ドデシルチオエーテルの代わりにグリシジル第三ドデシルチオエーテル及び次式：
【化１７】
0004695587.tif 000018
で表わされるグリシジル２−（イソオクチルオキシカルボニル）エチルチオエーテルを使用して、実施例２と同様にして、化合物１０５及び化合物１０６が得られた。化合物１０５：収率７８％、０．０５ｍｂａｒでの沸点１８５℃、黄味を帯びた油状物でＭＳ（Ｅｌ）：４７１（Ｍ+ ）。化合物１０６：収率８０％、０．０２ｍｂａｒでの沸点１４０℃、褐色味を帯びた油状物でＭＳ（Ｃｌ）：４８７（ＭＨ+ ）。
【０１６６】
実施例３：化合物１０７〜化合物１１２の製造（表１）
水１２００ｍＬ及びキシレン１３００ｍＬ中の化合物１００［実施例１に従って製造された。］１モル、ホルムアルデヒド１．１３モル及び蟻酸１．１０モルの混合物を、７０℃で２０時間加熱した。この反応混合物を水酸化ナトリウム水溶液を用いて反応停止させ、そして、酢酸エチルを用いて抽出した。溶剤を蒸発させ、そして残渣をショートパス蒸溜して、０．０２ｂａｒでの沸点１８５℃〜１９０℃、黄味を帯びたワックスでＭＳ（Ｅｌ）：４６８（Ｍ+ ）の化合物１０７を得た（収率９３％）。
【０１６７】
化合物１００の代わりに化合物１０１〜化合物１０５［実施例１及び実施例２に従って製造された。］を使用して、実施例３と同様にして、化合物１０８〜化合物１１２が得られた。化合物１０８：収率８１％、黄味を帯びた油状物でＭＳ（Ｃｌ）：４６９（ＭＨ+ ）。化合物１０９：収率９４％、黄味を帯びた油状物でＭＳ（Ｃｌ）：４８５（ＭＨ+ ）。化合物１１０：収率９６％、黄味を帯びた油状物でＭＳ（Ｃｌ）：４７１（ＭＨ+ ）、化合物１１１：収率９６％、黄味を帯びた油状物でＭＳ（Ｃｌ）：４８５（ＭＨ+ ）、化合物１１２：収率９３％、黄味を帯びた油状物でＭＳ（Ｃｌ）：４８５（ＭＨ+ ）。
【０１６８】
実施例４：化合物１１７、化合物１１８、化合物１２１及び化合物１２４の製造（表１）
アセトン中の化合物１０４［実施例２に従って製造された。］１モル、３５％過酸化水素水１．５モルの溶液を、４０℃〜４５℃で２０時間撹拌した。この反応混合物を水で稀釈し、アセトンを溜去し、そして、水相を塩化メチレンを用いて３回抽出した。有機相を混合し、硫酸ナトリウム上で乾燥し、そして、真空ロータリーエバポレーターを使用して濃縮した。残渣は、黄味を帯びた油状物でＭＳ（ＡＰＣｌ）：４８６（Ｍ+ ）の化合物１１７を収率９１％で与えた。
【０１６９】
化合物１０４の代わりに化合物１０５［実施例２に従って製造された。］、化合物１１
２［実施例３に従って製造された。］及び化合物１１１［実施例３に従って製造された。］を使用して、実施例４と同様にして、化合物１１８、化合物１２１及び化合物１２４が得られた。化合物１１８：収率８１％、橙色樹脂状物でＭＳ（ＡＰＣｌ）：４８６（Ｍ+ ）。化合物１２１：収率２８％、黄味を帯びた油状物でＭＳ（ＡＰＣｌ）：４８４（Ｍ+ ）。化合物１２４：収率４６％、黄味を帯びた油状物でＭＳ（ＡＰＣｌ）：５００（Ｍ+ ）。
【０１７０】
実施例５：化合物１１３〜化合物１１６、化合物１１９、化合物１２０、化合物１２２、化合物１２３及び化合物１２５の製造（表１）
エタノール１０ｍＬ中の化合物１００［実施例１に従って製造された。］１ミリモル、過酸化水素／尿素タブレット［３０％過酸化水素］１．５モルの溶液を、４０℃で２０時間撹拌した。この反応混合物を水で稀釈し、エタノールを溜去し、そして、水相を塩化メチレンを用いて３回抽出した。有機相を混合し、硫酸ナトリウム上で乾燥し、そして、真空ロータリーエバポレーターを使用して濃縮した。残渣は、黄味を帯びた油状物でＭＳ（ＡＰＣｌ）：４７０（Ｍ+ ）の化合物１１３を収率９３％で与えた。
【０１７１】
化合物１０１、化合物１０２、化合物１０３［全て、実施例１に従って製造された。］、化合物１０６［実施例２に従って製造された。］、化合物１０７、化合物１０９、化合物１１０及び化合物１１２［全て、実施例３に従って製造された。］を使用して、実施例５と同様にして、化合物１１４、化合物１１５、化合物１１６、化合物１１９、化合物１２０、化合物１２２、化合物１２３及び化合物１２５が得られた。化合物１１４：収率９０％、黄味を帯びた油状物でＭＳ（ＡＰＣｌ）：４７０（Ｍ+ ）。化合物１１５：収率７６％、黄味を帯びた油状物でＭＳ（ＡＰＣｌ）：４８６（Ｍ+ ）。化合物１１６：収率６４％、橙色油状物でＭＳ（ＡＰＣｌ）：４７２（Ｍ+ ）。化合物１１９：収率５９％、褐色味を帯びた油状物でＭＳ（ＡＰＣｌ）：５０２（Ｍ+ ）。化合物１２０：収率８５％、黄味を帯びた油状物でＭＳ（ＡＰＣｌ）：４８４（Ｍ+ ）。化合物１２２：収率７６％、黄味を帯びた油状物でＭＳ（ＡＰＣｌ）：５００（Ｍ+ ）。化合物１２３：収率６４％、黄味を帯びた油状物でＭＳ（ＡＰＣｌ）：４８６（Ｍ+ ）。化合物１２５：収率９３％、黄味を帯びた樹脂状物でＭＳ（ＡＰＣｌ）：５００（Ｍ+ ）。
【０１７２】
実施例６：化合物１２６〜化合物１３５の製造（表１）
化合物１２６〜化合物１３５（表１）は、対応する出発物質から、先の実施例１〜５と同様にして得られた。酸化は、実施例５と同様にして、或いは、０℃〜２５℃で、酢酸又は蟻酸又は蟻酸／水中で、過酸化水素を用いて行われた（化合物１２７、化合物１２８、化合物１３１及び化合物１３４）。化合物１２６：ＭＳ（ＡＰＣｌ）：８７８（Ｍ+ ）。化合物１２７：ＭＳ（ＡＰＣｌ）：８９４（Ｍ+ ）。化合物１２８：ＭＳ（ＡＰＣｌ）：９１０（Ｍ+ ）。化合物１２９：ＭＳ（ＡＰＣｌ）：９１０（Ｍ+ ）。化合物１３０：ＭＳ（ＡＰＣｌ）：９０６（Ｍ+ ）。化合物１３１：ＭＳ（ＡＰＣｌ）：９５４（Ｍ+ ）。化合物１３２：ＭＳ（ＡＰＣｌ）：８７８（Ｍ+ ）。化合物１３３：ＭＳ（ＡＰＣｌ）：８９４（Ｍ+ ）。化合物１３４：ＭＳ（ＡＰＣｌ）：９１０（Ｍ+ ）。化合物１３５：ＭＳ（ＡＰＣｌ）：９０６（Ｍ+ ）。
【０１７３】
【表１】
0004695587.tif 000019
【０１７４】
【表２】
0004695587.tif 000020
【０１７５】
【表３】
0004695587.tif 000021
【０１７６】
【表４】
0004695587.tif 000022
【０１７７】
【表５】
0004695587.tif 000023
【０１７８】
【表６】
0004695587.tif 000024
【０１７９】
実施例７：ポリブタジエンのグラフト化
下記表2 に記載されている本発明のグラフト化剤を、イルガノックス（Ｉｒｇａｎｏｘ１５２０）（登録商標）［４，６−ビス（オクチルチオメチル）−２−メチルフェノール］０．２％を使用して予め安定化されたポリブタジエン［バイエル（Ｂａｙｅｒ）社製の低−シスブタジエンゴムＢＵＮＡ  ＣＢ５２９Ｔ（登録商標）］に添加した。実際のグラフト化は、ブラベンダープラスチコーダー中、１６０℃、４０回転／分で１５分間、前記ゴムを混練することにより行われた。その後、前記ゴムを、加熱された圧縮機中、９０℃で１０分間、圧縮成形し、厚さ２ｍｍのプレートを形成した。このプレートを、ソックスレー装置中、室温で３日間、アセトンを用いて抽出した。ゴム内へのグラフト化剤の配合速度を、窒素測定により決定した。結果を下記表２に示す。
【表７】
0004695587.tif 000025
ａ）比較例
ｂ）本発明の実施例